(57)【特許請求の範囲】
【請求項１】
下記一般式（３）で表されるジヒドロインダセン化合物。
0005581596.tif 000095
（式中、
Ｒ１は、水素原子を表し、
Ｒ２〜Ｒ５は、同一又は相異なり、水素原子、又は炭素数１〜３０の置換されていてもよいアルキルを表し、
ｐは、２であり、
Ｒ６及びＲ８は、同一又は相異なり、水素原子、炭素数１〜３０の置換されていてもよいアルキル、炭素数６〜３０の置換されていてもよいアリール、置換されていてもよいヘテロアリール又はハロゲン原子を表し、
Ｒ７及びＲ９は、水素原子を表し、
Ｘは、硫黄原子を表す。）
【請求項２】
請求項１に記載の式（３）で表されるジヒドロインダセン化合物において、
Ｒ２〜Ｒ５が、同一又は相異なり、水素原子、メチル又はエチルである、請求項１に記載のジヒドロインダセン化合物。
【請求項３】
請求項１に記載の式（３）で表されるジヒドロインダセン化合物において、
Ｒ２〜Ｒ５が、それぞれ水素原子を表し、Ｒ６及びＲ８が、それぞれ、炭素数１〜２０のアルキルである、請求項１に記載のジヒドロインダセン化合物。
【請求項４】
請求項１に記載の式（３）で表されるジヒドロインダセン化合物において、
Ｒ２〜Ｒ５が、それぞれ水素原子を表し、Ｒ６及びＲ８が、それぞれ、５−（Ｃ１−２０アルキル）チオフェン−２−イルである、請求項１に記載のジヒドロインダセン化合物。
【請求項５】
請求項１に記載の式（３）で表されるジヒドロインダセン化合物において、
Ｒ２〜Ｒ５が、それぞれ水素原子を表し、Ｒ６及びＲ８が、それぞれ、４−（Ｃ１−２０アルキル）フェニル−１−イル又は４−（Ｃ１−２０）アルコキシフェニル−１−イルである、請求項１に記載のジヒドロインダセン化合物。
【請求項６】
請求項１に記載の式（３）で表されるジヒドロインダセン化合物において、
Ｒ２〜Ｒ５が、それぞれ水素原子を表し、Ｒ６及びＲ８が、それぞれ、ｎ−ヘキシルである、請求項１に記載のジヒドロインダセン化合物。
【請求項７】
請求項１に記載の式（３）で表されるジヒドロインダセン化合物において、
Ｒ２〜Ｒ５が、それぞれ水素原子を表し、Ｒ６及びＲ８が、それぞれ、５−ｎ−ヘキシルチオフェン−２−イルである、請求項１に記載のジヒドロインダセン化合物。
【請求項８】
請求項１に記載の式（３）で表されるジヒドロインダセン化合物において、
Ｒ２〜Ｒ５が、それぞれ水素原子を表し、Ｒ６及びＲ８が、それぞれ、４−ｎ−ヘキシルフェニルである、請求項１に記載のジヒドロインダセン化合物。
【請求項９】
請求項１〜８のいずれか一項に記載の化合物を用いる有機半導体デバイス。
【請求項１０】
請求項１〜８のいずれか一項に記載の化合物を含有する導電性薄膜。
【請求項１１】
請求項１〜８のいずれか一項に記載の化合物を含有する発光性薄膜。
【請求項１２】
請求項１〜８のいずれか一項に記載の化合物を含有する有機半導体薄膜。
【請求項１３】
キャリア移動度が１０−４ｃｍ２／Ｖｓ以上である、請求項１２に記載の有機半導体薄膜。
【請求項１４】
請求項１２又は１３に記載の有機半導体薄膜を有する有機トランジスタ。
【請求項１５】
請求項１１に記載の発光性薄膜を有する発光素子。
【発明の詳細な説明】
【技術分野】
【０００１】
本発明は、ジヒドロインダセン化合物等の多環縮環化合物、それらの製造方法、及びそれらを含有する有機半導体材料に関する。
【背景技術】
【０００２】
有機薄膜トランジスタに代表される有機半導体デバイスは、省エネルギー、低コスト、フレキシブルなどの有機分子ならではの特徴を有し、電子ペーパーや大画面フラットパネルディスプレイなどの次世代の技術に応用可能な素子として期待されている。有機薄膜トランジスタは、有機半導体活性層、基板、絶縁層、電極等数種類の部材から構成されるが、特にキャリア輸送を担う有機半導体活性層は、デバイスの中で重要な役割を有している。トランジスタの特性は、この有機半導体活性層を構成する有機半導体材料のキャリア輸送能に大きく依存する。
【０００３】
有機薄膜トランジスタに用いられる有機半導体材料としては、種々の有機化合物が提案されている。例えば、銅フタロシアニン、ペンタセンなどの低分子系材料、チオフェン６量体などの芳香族５員環や６員環を連結したオリゴマー材料、及びポリアルキルチオフェンなどのようなポリマー材料が報告されている。
【０００４】
有機薄膜のトランジスタ特性については、アモルファスシリコン程度の特性を目指して研究が行われている。その他の要求特性としては、安定駆動性、高寿命、塗布性などが挙げられる。しかし、これまでのところ、全ての条件を満たす有機材料の開発には至っていない。
【０００５】
例えば、ペンタセンはアモルファスシリコン並みの高いキャリア移動度を有し、優れた半導体デバイス特性を発現することが報告されている（非特許文献１参照）。しかし、ペンタセンは凝集性が強く、難溶解性であり、また安定駆動性や寿命にも問題を抱えている。一方、オリゴマーやポリマー系の材料は、塗布性は比較的高いもののキャリア移動度が１桁程度低いのが現状である（非特許文献２、３参照）。
【０００６】
ペンタセンのような多環縮環化合物が高特性デバイスを示す活性層材料になり得る、という分子設計が知られているが、環数が５個以上からなる多環縮環化合物は合成上の問題から報告例は少ない。さらに、ペンタセンが有する問題点（低溶解性・空気酸化性）を克服した多環縮環化合物は限られている。
一方、多環縮環化合物のπ共役系骨格内にヘテロ元素を組み込むことは、有機半導体材料の構造的、電子的、光学的、及び物理的性質を制御するための手法の一つとなっている。例えば、π共役系骨格内に硫黄原子を組み込んだジナフトチエノチオフェンは、高いキャリア移動度及び高安定性のトランジスタであることが報告されている（非特許文献４）。また、窒素原子を組み込んだ５個の縮合環からなるインドロ［３，２−ｂ］カルバゾールは、塗布性・安定性を有する有機半導体材料として報告されている（非特許文献５）。これらの例に見られるように、多環縮環化合物にヘテロ元素を組み込むことは、有機半導体材料の分子設計において有効な手段であるといえる。
【先行技術文献】
【非特許文献】
【０００７】
【非特許文献１】「ジャーナル  オブ  アプライド  フィジックス」、（米国）、２００２年、９２巻、５２５９−５２６３頁
【非特許文献２】「ジャーナル  オブ  ザ  アメリカン  ケミカル  ソサエティー」、（米国）、２００４年、１２６巻、１３８５９−１３８７４頁
【非特許文献３】「サイエンス」、（米国）、１９９８年、２８０巻、１７４１−１７４４頁
【非特許文献４】「ジャーナル  オブ  ザ  アメリカン  ケミカル  ソサエティー」、（米国）、２００７年、１２９巻、２２２４−２２２５頁
【非特許文献５】「ジャーナル  オブ  ザ  アメリカン  ケミカル  ソサエティー」、（米国）、２００５年、１２７巻、６１４−６１８頁
【発明の概要】
【発明が解決しようとする課題】
【０００８】
このような状況下、種々の有機半導体材料の開発が望まれている。本発明は、ヘテロ元素を組み込んだ５個の縮合環を基本骨格とする多環縮環化合物、その製造方法、及び該化合物を含有する有機半導体材料を提供することを目的とする。
【課題を解決するための手段】
【０００９】
本発明者らは上記課題を解決するため鋭意検討を行った結果、新規な含ヘテロ元素ジヒドロインダセン及びインダセンジオン誘導体、並びにそれらの製造方法を見出した。加えて、該ジヒドロインダセン及びインダセンジオン誘導体を含有する有機半導体材料及びその薄膜を見出した。さらに、該ジヒドロインダセン及びインダセンジオン誘導体を製造するに好適な前駆化合物であるテレフタル酸誘導体及びテレフタル酸エステル誘導体を見出し、本発明に至った。
【００１０】
すなわち、本発明は、下記一般式（１）で表されるジヒドロインダセン化合物、その中間体、それらの製造方法及びジヒドロインダセン化合物及びインダセンジオン化合物の用途を提供するものである。
0005581596.tif 000002
【００１１】
式（１）中、Ｒ１は、同一又は相異なり、水素原子、置換されていてもよいアルキル、置換されていてもよいアルケニル、置換されていてもよいアルキニル、置換されていてもよいアルコキシ、置換されていてもよいアルキルチオ、置換されていてもよいアリール、置換されていてもよいアリールオキシ、置換されていてもよいアリールチオ、置換されていてもよいアリールアルキル、置換されていてもよいアリールアルコキシ、置換されていてもよいアリールアルキルチオ、置換されていてもよいアリールアルケニル、置換されていてもよいアリールアルキニル、置換されていてもよいボリル、置換されていてもよいアミノ、置換されていてもよいシリル、置換されていてもよいシリルオキシ、置換されていてもよいアリールスルフォニルオキシ、置換されていてもよいアルキルスルフォニルオキシ、置換されていてもよいヘテロアリール、置換されていてもよいヘテロアリールオキシ、置換されていてもよいヘテロアリールチオ、置換されていてもよいヘテロアリールアルキル、置換されていてもよいヘテロアリールアルコキシ、置換されていてもよいヘテロアリールアルキルチオ、置換されていてもよいヘテロアリールアルケニル、置換されていてもよいヘテロアリールアルキニル、置換されていてもよいシクロアルキル、ハロゲン、シアノ、ニトロ又はヒドロキシルを表し、
Ｒ２〜Ｒ５は、同一又は相異なり、水素原子、置換されていてもよいアルキル、置換されていてもよいアルケニル、置換されていてもよいアルキニル、置換されていてもよいアリール、置換されていてもよいアリールアルキル、置換されていてもよいヘテロアリール、置換されていてもよいヘテロアリールアルキル、置換されていてもよいシクロアルキル、ハロゲン、シアノ、ニトロ又はヒドロキシルを表し、
ｐは、０、１、又は２であり、
環構造Ａ、Ｂは、同一又は相異なり、置換されていてもよいベンゼン環、置換されていてもよいチオフェン環、置換されていてもよいフラン環、置換されていてもよいセレノフェン環、置換されていてもよいピロール環、置換されていてもよいチアゾール環、置換されていてもよいピリジン環、置換されていてもよいピラジン環、置換されていてもよいピリミジン環又は置換されていてもよいピリダジン環を表す。
但し、ＡとＢが両者ともベンゼン環の場合、及び下記一般式（２）で表される化合物を除く。
0005581596.tif 000003
【発明の効果】
【００１２】
本発明によれば、ヘテロ元素を組み込んだ新規な５個の縮合環を基本骨格とする多環縮環化合物、その製造方法、及び該化合物を含有する有機半導体材料を提供することが可能になる。また、本発明の製造方法によれば、置換基を導入した多環縮環化合物を製造することができる。
【図面の簡単な説明】
【００１３】
【図１】本発明における有機トランジスタの一実施形態を示す端面図である。
【図２】実施例４における２，７−ジヘキシル−４，９−ジヒドロチオフェノ［２’，３’−６，５］ｓ−インダセノ［１，２−ｂ］チオフェンからなる有機半導体層を有する有機トランジスタの電気特性を示す図である。
【符号の説明】
【００１４】
１１  基板
１２  ゲート電極
１３  ゲート絶縁膜
１４  ソース電極
１５  ドレイン電極
１６  有機半導体層
【発明を実施するための形態】
【００１５】
以下、本発明を実施するための形態について詳細に説明する。ただし、本発明は以下の実施形態に限定されるものではない。
【００１６】
本発明の式（１）で表されるジヒドロインダセン化合物（以下、ジヒドロインダセン化合物（１）と称する。）において、Ｒ１における、「置換されていてもよいアルキル」の「アルキル」としては、直鎖、分枝鎖、環状のいずれでもよく、例えば、炭素数１〜３０の直鎖もしくは分枝鎖状のアルキル又は環状のアルキルがあげられる。炭素原子数１〜３０のアルキル基の具体例としては、メチル基、エチル基、ｎ−プロピル基、イソプロピル基、ｎ−ブチル基、ｓ−ブチル基、ｔ−ブチル基、ｎ−ペンチル基、ネオペンチル基、ｎ−ヘキシル基、２−エチルヘキシル基、シクロヘキシル基、ｎ−ヘプチル基、ｎ−オクチル基、２−ヘキシルオクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基、ｎ−イコシル基、ｎ−ヘンイコシル基、ｎ−ドコシル基、ｎ−トリコシル基、ｎ−テトラコシル基、ｎ−ペンタコシル基、ｎ−ヘキサコシル基、ｎ−ヘプタコシル基、ｎ−オクタコシル基、ｎ−ノナコシル基、及びｎ−トリアコンチル基が例示され、好ましくはメチル基、エチル基、ｎ−プロピル基、イソプロピル基、ｎ−ブチル基、ｓ−ブチル基、ｔ−ブチル基、ｎ−ペンチル基、ネオペンチル基、ｎ−ヘキシル基、２−エチルヘキシル基、ｎ−ヘプチル基、ｎ−オクチル基、２−ヘキシルオクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基、ｎ−イコシル基が挙げられ、より好ましくはメチル基、エチル基、ｎ−プロピル基、ｎ−ブチル基、ｎ−ペンチル基、ｎ−ヘキシル基、２−エチルヘキシル基、ｎ−ヘプチル基、ｎ−オクチル基、ｎ−ノニル基、ｎ−デシル基、ｎ−ウンデシル基、ｎ−ドデシル基、ｎ−トリデシル基、２−ヘキシルオクチル基、ｎ−テトラデシル基、ｎ−ペンタデシル基、及びｎ−ヘキサデシル基が挙げられる。
【００１７】
Ｒ１において、ハロゲン置換の炭素原子数１〜３０のアルキル基の具体例としては、これらのアルキル基が、フッ素原子、塩素原子、臭素原子又はヨウ素原子などのハロゲン原子で置換されたものが例示される。
【００１８】
Ｒ１における「置換されていてもよいアルケニル」の「アルケニル」としては、直鎖、分枝鎖又は環状でもよく、例えば、炭素数２〜３０の直鎖もしくは分枝鎖状のアルケニルがあげられる。炭素原子数２〜３０のアルケニル基の具体例としては、エテニル基、１−プロペニル基、１−ブテニル基、１−ペンテニル基、１−ヘキセニル基、１−シクロヘキセニル基、１−ヘプテニル基、１−オクテニル基、１−ノネニル基、１−デケニル基、１−ウンデケニル基、１−ドデケニル基、１−トリデケニル基、１−テトラデケニル基、１−ペンタデケニル基、１−ヘキサデケニル基、１−ヘプタデケニル基、１−オクタデケニル基、１−ノナデケニル基、１−イコセニル基、１−ヘンイコセニル基、１−ドコセニル基、１−トリコセニル基、１−テトラコセニル基、１−ペンタコセニル基、１−ヘキサコセニル基、１−ヘプタコセニル基、１−オクタコセニル基、１−ノナコセニル基、及び１−トリアコンテニル基が例示され、好ましくはエテニル基、１−プロペニル基、１−ブテニル基、１−ペンテニル基、１−ヘキセニル基、１−ヘプテニル基、１−オクテニル基、１−ノネニル基、１−デケニル基、１−ウンデケニル基、１−ドデケニル基、１−トリデケニル基、１−テトラデケニル基、１−ペンタデケニル基、１−ヘキサデケニル基、１−ヘプタデケニル基、１−オクタデケニル基、１−ノナデケニル基、１−イコセニル基が挙げられ、より好ましくはエテニル基、１−プロペニル基、１−ブテニル基、１−ペンテニル基、１−ヘキセニル基、１−ヘプテニル基、１−オクテニル基、１−ノネニル基、１−デケニル基、１−ウンデケニル基、１−ドデケニル基、１−トリデケニル基、１−テトラデケニル基、１−ペンタデケニル基、１−ヘキサデケニル基が挙げられる。
【００１９】
Ｒ１において、ハロゲン置換の炭素原子数２〜３０のアルケニル基の具体例としては、これらのアルケニル基が、フッ素原子、塩素原子、臭素原子又はヨウ素原子などのハロゲン原子で置換されたものが例示される。
【００２０】
Ｒ１における［置換されていてもよいアルキニル］の「アルキニル」としては、直鎖、分枝鎖又は環状でもよく、例えば、炭素数２〜３０の直鎖もしくは分枝鎖状のアルキニルがあげられる。炭素原子数２〜３０のアルキニル基の具体例としては、エチニル基、１−プロピニル基、１−ブチニル基、１−ペンチニル基、１−ヘキシニル基、１−ヘプチニル基、１−オクチニル基、１−ノニニル基、１−デキニル基、１−ウンデキニル基、１−ドデキニル基、１−トリデキニル基、１−テトラデキニル基、１−ペンタデキニル基、１−ヘキサデキニル基、１−ヘプタデキニル基、１−オクタデキニル基、１−ノナデキニル基、１−イコシニル基、１−ヘンイコシニル基、１−ドコシニル基、１−トリコシニル基、１−テトラコシニル基、１−ペンタコシニル基、１−ヘキサコシニル基、１−ヘプタコシニル基、１−オクタコシニル基、１−ノナコシニル基、及び１−トリアコンチニル基が例示され、好ましくはエチニル基、１−プロピニル基、１−ブチニル基、１−ペンチニル基、１−ヘキシニル基、１−ヘプチニル基、１−オクチニル基、１−ノニニル基、１−デキニル基、１−ウンデキニル基、１−ドデキニル基、１−トリデキニル基、１−テトラデキニル基、１−ペンタデキニル基、１−ヘキサデキニル基、１−ヘプタデキニル基、１−オクタデキニル基、１−ノナデキニル基、１−イコシニル基が挙げられ、より好ましくはエチニル基、１−プロピニル基、１−ブチニル基、１−ペンチニル基、１−ヘキシニル基、１−ヘプチニル基、１−オクチニル基、１−ノニニル基、１−デキニル基、１−ウンデキニル基、１−ドデキニル基、１−トリデキニル基、１−テトラデキニル基、１−ペンタデキニル基、１−ヘキサデキニル基が挙げられる。
【００２１】
Ｒ１において、ハロゲン置換の炭素原子数２〜３０のアルキニル基の具体例としては、これらのアルキニル基が、フッ素原子、塩素原子、臭素原子又はヨウ素原子などのハロゲン原子で置換されたものが例示される。
【００２２】
Ｒ１における［置換されていてもよいアルコキシ」の「アルコキシ」としては、直鎖、分岐又は環状のいずれでもよく、例えば、炭素数が通常１〜３０の直鎖もしくは分枝鎖状のアルコキシがあげられる。その具体例としては、メトキシ基、エトキシ基、ｎ−プロポキシ基、イソプロポキシ基、ｎ−ブトキシ基、イソブトキシ基、ｔ−ブトキシ基、ｎ−ペンチルオキシ基、ネオペンチルオキシ基、ｎ−ヘキシルオキシ基、ｎ−ヘプチルオキシ基、ｎ−オクチルオキシ基、２−エチルヘキシルオキシ基、ノニルオキシ基、デシルオキシ基、３，７−ジメチルオクチルオキシ基、ｎ−ウンデシルオキシ基、ｎ−ドデシルオキシ基、ｎ−トリデシルオキシ基、ｎ−テトラデシルオキシ基、２−ｎ−ヘキシル−ｎ−オクチルオキシ基、ｎ−ペンタデシルオキシ基、ｎ−ヘキサデシルオキシ基、ｎ−ヘプタデシルオキシ基、ｎ−オクタデシルオキシ基、ｎ−ノナデシルオキシ基、ｎ−イコシルオキシ基、ｎ−ヘンイコシルオキシ基、ｎ−ドコシルオキシ基、ｎ−トリコシルオキシ基、ｎ−テトラコシルオキシ基、ｎ−ペンタコシルオキシ基、ｎ−ヘキサコシルオキシ基、ｎ−ヘプタコシルオキシ基、ｎ−オクタコシルオキシ基、ｎ−ノナコシルオキシ基、ｎ−トリアコンチルオキシ基などが例示され、好ましくはエトキシ基、ｎ−プロポキシ基、イソプロポキシ基、ｎ−ブトキシ基、イソブトキシ基、ｔ−ブトキシ基、ｎ−ペンチルオキシ基、ｎ−ヘキシルオキシ基、ｎ−ヘプチルオキシ基、ｎ−オクチルオキシ基、２−エチルヘキシルオキシ基、ノニルオキシ基、デシルオキシ基、３，７−ジメチルオクチルオキシ基、ｎ−ウンデシルオキシ基、ｎ−ドデシルオキシ基、ｎ−トリデシルオキシ基、ｎ−テトラデシルオキシ基、ｎ−ペンタデシルオキシ基、ｎ−ヘキサデシルオキシ基、ｎ−ヘプタデシルオキシ基、ｎ−オクタデシルオキシ基、ｎ−ノナデシルオキシ基、ｎ−イコシルオキシ基が挙げられ、より好ましくはエトキシ基、ｎ−プロポキシ基、ｎ−ブトキシ基、ｎ−ペンチルオキシ基、ｎ−ヘキシルオキシ基、ｎ−ヘプチルオキシ基、ｎ−オクチルオキシ基、２−エチルヘキシルオキシ基、ノニルオキシ基、デシルオキシ基、３，７−ジメチルオクチルオキシ基、ｎ−ウンデシルオキシ基、ｎ−ドデシルオキシ基、ｎ−トリデシルオキシ基、ｎ−テトラデシルオキシ基、ｎ−ペンタデシルオキシ基、ｎ−ヘキサデシルオキシ基が挙げられる。
【００２３】
Ｒ１において、ハロゲン置換の炭素原子数１〜３０のアルコキシ基の具体例としては、これらのアルキル基が、フッ素原子、塩素原子、臭素原子又はヨウ素原子などのハロゲン原子で置換されたものが例示される。
【００２４】
Ｒ１における［置換されていてもよいアルキルチオ」の「アルキルチオ」としては、直鎖、分岐鎖又は環状のいずれでもよく、例えば、炭素数が通常１〜３０の直鎖もしくは分枝鎖状のアルキルチオがあげられる。その具体例としては、メチルチオ基、エチルチオ基、ｎ−プロピルチオ基、イソプロピルチオ基、ｎ−ブチルチオ基、イソブチルチオ基、ｓ−ブチルチオ基、ｔ−ブチルチオ基、ｎ−ペンチルチオ基、シクロペンチルチオ基、ｎ−ヘキシルチオ基、シクロヘキシルチオ基、ｎ−ヘプチルチオ基、シクロヘプチルチオ基、ｎ−オクチルチオ基、シクロオクチルチオ基、２−エチル−ｎ−ヘキシルチオ基、ｎ−ノニルチオ基、ｎ−デシルチオ基、ｎ−ウンデシルチオ基、ｎ−ドデシルチオ基、ｎ−トリデシルチオ基、ｎ−テトラデシルチオ基、２−ｎ−ヘキシル−ｎ−オクチルチオ基、ｎ−ペンタデシルチオ基、ｎ−ヘキサデシルチオ基、ｎ−ヘプタデシルチオ基、ｎ−オクタデシルチオ基、ｎ−ノナデシルチオ基、ｎ−イコシルチオ基、ｎ−ヘンイコシルチオ基、ｎ−ドコシルチオ基、ｎ−トリコシルチオ基、ｎ−テトラコシルチオ基、ｎ−ペンタコシルチオ基、ｎ−ヘキサコシルチオ基、ｎ−ヘプタコシルチオ基、ｎ−オクタコシルチオ基、ｎ−ノナコシルチオ基、及びｎ−トリアコンチルチオ基などが例示され、好ましくはエチルチオ基、ｎ−プロピルチオ基、イソプロピルチオ基、ｎ−ブチルチオ基、イソブチルチオ基、ｓ−ブチルチオ基、ｔ−ブチルチオ基、ｎ−ペンチルチオ基、ｎ−ヘキシルチオ基、シクロヘキシルチオ基、ｎ−ヘプチルチオ基、シクロヘプチルチオ基、ｎ−オクチルチオ基、シクロオクチルチオ基、２−エチル−ｎ−ヘキシルチオ基、ｎ−ノニルチオ基、ｎ−デシルチオ基、ｎ−ウンデシルチオ基、ｎ−ドデシルチオ基、ｎ−トリデシルチオ基、ｎ−テトラデシルチオ基、２−ｎ−ヘキシル−ｎ−オクチルチオ基、ｎ−ペンタデシルチオ基、ｎ−ヘキサデシルチオ基、ｎ−ヘプタデシルチオ基、ｎ−オクタデシルチオ基、ｎ−ノナデシルチオ基、ｎ−イコシルチオ基が挙げられ、より好ましくはエチルチオ基、ｎ−プロピルチオ基、ｎ−ブチルチオ基、ｎ−ペンチルチオ基、ｎ−ヘキシルチオ基、シクロヘキシルチオ基、ｎ−ヘプチルチオ基、シクロヘプチルチオ基、ｎ−オクチルチオ基、シクロオクチルチオ基、２−エチル−ｎ−ヘキシルチオ基、ｎ−ノニルチオ基、ｎ−デシルチオ基、ｎ−ウンデシルチオ基、ｎ−ドデシルチオ基、ｎ−トリデシルチオ基、ｎ−テトラデシルチオ基、２−ｎ−ヘキシル−ｎ−オクチルチオ基、ｎ−ペンタデシルチオ基、ｎ−ヘキサデシルチオ基が挙げられる。
【００２５】
Ｒ１において、ハロゲン置換の炭素原子数１〜３０のアルキルチオ基の具体例としては、これらのアルキル基が、フッ素原子、塩素原子、臭素原子又はヨウ素原子などのハロゲン原子で置換されたものが例示される。
【００２６】
Ｒ１において、「置換されていてもよいアリール」の「アリール」としては、炭素原子数６〜３０のアリール基である。置換されていてもよいアリールの具体例としては、フェニル基、２−トリル基、３−トリル基、４−トリル基、２，３−キシリル基、２，４−キシリル基、２，５−キシリル基、２，６−キシリル基、３，４−キシリル基、３，５−キシリル基、２，３，４−トリメチルフェニル基、２，３，５−トリメチルフェニル基、２，３，６−トリメチルフェニル基、２，４，６−トリメチルフェニル基、３，４，５−トリメチルフェニル基、２，３，４，５−テトラメチルフェニル基、２，３，４，６−テトラメチルフェニル基、２，３，５，６−テトラメチルフェニル基、ペンタメチルフェニル基、４−エチルフェニル基、４−ｎ−プロピルフェニル基、４−イソプロピルフェニル基、４−ｎ−ブチルフェニル基、４−ｓ−ブチルフェニル基、４−ｔ−ブチルフェニル基、４−ｎ−ペンチルフェニル基、４−ネオペンチルフェニル基、４−ｎ−ヘキシルフェニル基、４−ｎ−ヘプチルフェニル基、４−ｎ−オクチルフェニル基、４−（２’−エチルヘキシル）フェニル基、４−ｎ−デシルフェニル基、４−ｎ−ウンデシルフェニル基、４−ｎ−ドデシルフェニル基、４−ｎ−トリデシルフェニル、４−ｎ−テトラデシルフェニル基、４−（２’−ヘキシルオクチル）フェニル基、４−ｎ−ペンタデシルフェニル基、４−ｎ−ヘキサデシルフェニル基、４−ｎ−ヘプタデシルフェニル基、４−ｎ−オクタデシルフェニル基、４−ｎ−ノナデシルフェニル基、４−ｎ−イコシルフェニル基、４−メトキシフェニル基、４−エトキシフェニル基、４−ｎ−プロポキシフェニル基、４−ｎ−ブトキシ基、４−ｎ−ペンチルオキシフェニル基、４−ｎ−ヘキシルオキシフェニル基、４−ｎ−ヘプチルオキシフェニル基、４−ｎ−オクチルオキシフェニル基、４−（２’−エチルヘキシル）オキシフェニル基、４−ノニルオキシフェニル基、４−デシルオキシフェニル基、４−ｎ−ウンデシルオキシフェニル基、４−ｎ−ドデシルオキシフェニル基、４−ｎ−トリデシルオキシフェニル基、４−ｎ−テトラデシルオキシフェニル基、４−（２’−ｎ−ヘキシル−ｎ−オクチルオキシ）フェニル基、４−ｎ−ペンタデシルオキシフェニル基、４−ｎ−ヘキサデシルオキシフェニル基、４−ｎ−ヘプタデシルオキシフェニル基、４−ｎ−オクタデシルオキシフェニル基、４−ｎ−ノナデシルオキシフェニル基、４−ｎ−イコシルオキシフェニル基、１−ナフチル基、２−ナフチル基、１−アントラセニル基、２−アントラセニル基、９−アントラセニル基、１−フェナントリル基、２−フェナントリル基、３−フェナントリル基、４−フェナントリル基、９−フェナントリル基、２−フルオレニル基などが例示され、好ましくはフェニル基、４−ｎ−ヘキシルフェニル基、４−ｎ−ヘプチルフェニル基、４−ｎ−オクチルフェニル基、４−（２’−エチルヘキシル）フェニル基、４−ｎ−デシルフェニル基、４−ｎ−ウンデシルフェニル基、４−ｎ−ドデシルフェニル基、４−ｎ−テトラデシルフェニル基、４−（２’−ヘキシルオクチル）フェニル基、４−ｎ−ペンタデシルフェニル基、４−ｎ−ヘキサデシルフェニル基、４−ｎ−ヘキシルオキシフェニル基、４−ｎ−ヘプチルオキシフェニル基、４−ｎ−オクチルオキシフェニル基、４−（２’−エチルヘキシルオキシ）フェニル基、４−ノニルオキシフェニル基、４−デシルオキシフェニル基、４−ｎ−ウンデシルオキシフェニル基、４−ｎ−ドデシルオキシフェニル基、４−ｎ−トリデシルオキシフェニル基、４−ｎ−テトラデシルオキシフェニル基、４−（２’−ｎ−ヘキシル−ｎ−オクチルオキシ）フェニル基、４−ｎ−ペンタデシルオキシフェニル基、４−ｎ−ヘキサデシルオキシフェニル基、２−ナフチル基、２−アントラセニル基、２−フルオレニル基が挙げられる。
【００２７】
Ｒ１において、ハロゲン置換の炭素原子数６〜３０のアリール基の具体例としては、これらのアリール基が、フッ素原子、塩素原子、臭素原子又はヨウ素原子などのハロゲン原子で置換されたものが例示される。
【００２８】
Ｒ１における「置換されていてもよいアリールオキシ」の「アリールオキシ」としては炭素原子数６〜２０のアリールオキシ基が挙げられる。置換されていてもよいアリールオキシの具体例としては、フェノキシ基、２−メチルフェノキシ基、３−メチルフェノキシ基、４−メチルフェノキシ基、２，３−ジメチルフェノキシ基、２，４−ジメチルフェノキシ基、２，５−ジメチルフェノキシ基、２，６−ジメチルフェノキシ基、３，４−ジメチルフェノキシ基、３，５−ジメチルフェノキシ基、２，３，４−トリメチルフェノキシ基、２，３，５−トリメチルフェノキシ基、２，３，６−トリメチルフェノキシ基、２，４，５−トリメチルフェノキシ基、２，４，６−トリメチルフェノキシ基、３，４，５−トリメチルフェノキシ基、２，３，４，５−テトラメチルフェノキシ基、２，３，４，６−テトラメチルフェノキシ基、２，３，５，６−テトラメチルフェノキシ基、ペンタメチルフェノキシ基、４−エチルフェノキシ基、４−ｎ−プロピルフェノキシ基、４−イソプロピルフェノキシ基、４−ｎ−ブチルフェノキシ基、４−ｓ−ブチルフェノキシ基、４−ｔ−ブチルフェノキシ基、４−ｎ−ヘキシルフェノキシ基、４−ｎ−オクチルフェノキシ基、４−ｎ−デシルフェノキシ基、４−ｎ−テトラデシルフェノキシ基、１−ナフトキシ基、２−ナフトキシ基、１−アントラセノキシ基、２−アントラセノキシ基、９−アントラセノキシ基、１−フェナントリルオキシ基、２−フェナントリルオキシ基、３−フェナントリルオキシ基、４−フェナントリルオキシ基、９−フェナントリルオキシ基、２−フルオレニルオキシ基などが例示され、好ましくはフェノキシ基、４−メチルフェノキシ基、４−ｎ−ヘキシルフェノキシ基、４−ｎ−オクチルフェノキシ基、４−ｎ−デシルフェノキシ基、１−ナフトキシ基、２−ナフトキシ基、１−アントラセノキシ基、２−アントラセノキシ基、２−フルオレニルオキシ基が挙げられる。
【００２９】
Ｒ１において、ハロゲン置換の炭素原子数６〜２０のアリールオキシ基の具体例としては、上記炭素原子数６〜２０のアリールオキシ基がフッ素原子、塩素原子、臭素原子、ヨウ素原子などのハロゲン原子で置換さ置換されたものが例示される。
【００３０】
Ｒ１における「置換されていてもよいアリールチオ」の「アリールチオ」としては炭素原子数６〜３０のアリールチオ基が挙げられる。置換されていてもよいアリールチオの具体例としては、フェニルチオ基、２−メチルフェニルチオ基、３−メチルフェニルチオ基、４−メチルフェニルチオ基、２，３−ジメチルフェニルチオ基、２，４−ジメチルフェニルチオ基、２，５−ジメチルフェニルチオ基、２，６−ジメチルフェニルチオ基、３，４−ジメチルフェニルチオ基、３，５−ジメチルフェニルチオ基、２，３，４−トリメチルフェニルチオ基、２，３，５−トリメチルフェニルチオ基、２，３，６−トリメチルフェニルチオ基、２，４，５−トリメチルフェニルチオ基、２，４，６−トリメチルフェニルチオ基、３，４，５−トリメチルフェニルチオ基、２，３，４，５−テトラメチルフェニルチオ基、２，３，４，６−テトラメチルフェニルチオ基、２，３，５，６−テトラメチルフェニルチオ基、ペンタメチルフェニルチオ基、４−エチルフェニルチオ基、４−ｎ−プロピルフェニルチオ基、４−イソプロピルフェニルチオ基、４−ｎ−ブチルフェニルチオ基、４−ｓ−ブチルフェニルチオ基、４−ｔ−ブチルフェニルチオ基、４−ｎ−ヘキシルフェニルチオ基、４−ｎ−オクチルフェニルチオ基、４−ｎ−デシルフェニルチオ基、４−ｎ−テトラデシルフェニルチオ基、１−ナフチルチオ基、２−ナフチルチオ基、１−アントラセニルチオ基、２−アントラセニルチオ基、１−フェナントリルチオ基、２−フェナントリルチオ基、９−フェナントリルチオ基、３−フェナントリルチオ基、４−フェナントリルチオ基、９−フェナントリルチオ基、２−フルオレニルチオ基などが例示され、好ましくはフェニルチオ基、４−メチルフェニルチオ基、４−ｎ−ヘキシルフェニルチオ基、４−ｎ−オクチルフェニルチオ基、４−ｎ−デシルフェニルチオ基、１−ナフチルチオ基、２−ナフチルチオ基、１−アントラセニルチオ基、２−アントラセニルチオ基、２−フルオレニルチオ基が挙げられる。
【００３１】
Ｒ１において、ハロゲン置換の炭素原子数６〜３０のアリールチオ基の具体例としては、上記炭素原子数６〜３０のアリールチオ基がフッ素原子、塩素原子、臭素原子、ヨウ素原子などのハロゲン原子で置換されたものが例示される。
【００３２】
Ｒ１における「置換されていてもよいアリールアルキル」の「アリールアルキル」としては、炭素原子数７〜５０のアリールアルキル基が挙げられ、例えば、アリールメチル、アリールエチル、アリールプロピル、アリールブチル、アリールペンチル、アリールヘキシル、アリールヘプチル、アリールオクチルなどのアリールアルキル基が挙げられる。具体例としては、ベンジル基、（２−メチルフェニル）メチル基、（３−メチルフェニル）メチル基、（４−メチルフェニル）メチル基、（２，３−ジメチルフェニル）メチル基、（２，４−ジメチルフェニル）メチル基、（２，５−ジメチルフェニル）メチル基、（２，６−ジメチルフェニル）メチル基、（３，４−ジメチルフェニル）メチル基、（４，６−ジメチルフェニル）メチル基、（２，３，４−トリメチルフェニル）メチル基、（２，３，５−トリメチルフェニル）メチル基、（２，３，６−トリメチルフェニル）メチル基、（３，４，５−トリメチルフェニル）メチル基、（２，４，６−トリメチルフェニル）メチル基、（２，３，４，５−テトラメチルフェニル）メチル基、（２，３，４，６−テトラメチルフェニル）メチル基、（２，３，５，６−テトラメチルフェニル）メチル基、（ペンタメチルフェニル）メチル基、（４−エチルフェニル）メチル基、（４−ｎ−プロピルフェニル）メチル基、（４−イソプロピルフェニル）メチル基、（４−ｎ−ブチルフェニル）メチル基、（４−ｓ−ブチルフェニル）メチル基、（４−ｔ−ブチルフェニル）メチル基、（４−ｎ−ペンチルフェニル）メチル基、（４−ネオペンチルフェニル）メチル基、（４−ｎ−ヘキシルフェニル）メチル基、（４−ｎ−オクチルフェニル）メチル基、（４−ｎ−デシルフェニル）メチル基、（４−ｎ−デシルフェニル）メチル基、１−ナフチルメチル基、２−ナフチルメチル基、１−アントラセニルメチル基、２−アントラセニルメチル基、９−アントラセニルメチル基、２−フルオレニルメチル基、フェニルエチル基、（２−メチルフェニル）エチル基、（３−メチルフェニル）エチル基、（４−メチルフェニル）エチル基、（２，３−ジメチルフェニル）エチル基、（２，４−ジメチルフェニル）エチル基、（２，５−ジメチルフェニル）エチル基、（２，６−ジメチルフェニル）エチル基、（３，４−ジメチルフェニル）エチル基、（４，６−ジメチルフェニル）エチル基、（２，３，４−トリメチルフェニル）エチル基、（２，３，５−トリメチルフェニル）エチル基、（２，３，６−トリメチルフェニル）エチル基、（３，４，５−トリメチルフェニル）エチル基、（２，４，６−トリメチルフェニル）エチル基、（２，３，４，５−テトラメチルフェニル）エチル基、（２，３，４，６−テトラメチルフェニル）エチル基、（２，３，５，６−テトラメチルフェニル）エチル基、（ペンタメチルフェニル）エチル基、（４−エチルフェニル）エチル基、（４−ｎ−プロピルフェニル）エチル基、（４−イソプロピルフェニル）エチル基、（４−ｎ−ブチルフェニル）エチル基、（４−ｓ−ブチルフェニル）エチル基、（４−ｔ−ブチルフェニル）エチル基、（４−ｎ−ペンチルフェニル）エチル基、（４−ネオペンチルフェニル）エチル基、（４−ｎ−ヘキシルフェニル）エチル基、（４−ｎ−オクチルフェニル）エチル基、（４−ｎ−デシルフェニル）エチル基、（４−ｎ−デシルフェニル）エチル基、１−ナフチルエチル基、２−ナフチルエチル基、１−アントラセニルエチル基、２−アントラセニルエチル基、９−アントラセニルエチル基、２−フルオレニルエチル基、フェニルプロピル基、（２−メチルフェニル）プロピル基、（３−メチルフェニル）プロピル基、（４−メチルフェニル）プロピル基、（２，３−ジメチルフェニル）プロピル基、（２，４−ジメチルフェニル）プロピル基、（２，５−ジメチルフェニル）プロピル基、（２，６−ジメチルフェニル）プロピル基、（３，４−ジメチルフェニル）プロピル基、（４，６−ジメチルフェニル）プロピル基、（２，３，４−トリメチルフェニル）プロピル基、（２，３，５−トリメチルフェニル）プロピル基、（２，３，６−トリメチルフェニル）プロピル基、（３，４，５−トリメチルフェニル）プロピル基、（２，４，６−トリメチルフェニル）プロピル基、（２，３，４，５−テトラメチルフェニル）プロピル基、（２，３，４，６−テトラメチルフェニル）プロピル基、（２，３，５，６−テトラメチルフェニル）プロピル基、（ペンタメチルフェニル）プロピル基、（４−エチルフェニル）プロピル基、（４−ｎ−プロピルフェニル）プロピル基、（４−イソプロピルフェニル）プロピル基、（４−ｎ−ブチルフェニル）プロピル基、（４−ｓ−ブチルフェニル）プロピル基、（４−ｔ−ブチルフェニル）プロピル基、（４−ｎ−ペンチルフェニル）プロピル基、（４−ネオペンチルフェニル）プロピル基、（４−ｎ−ヘキシルフェニル）プロピル基、（４−ｎ−オクチルフェニル）プロピル基、（４−ｎ−デシルフェニル）プロピル基、（４−ｎ−デシルフェニル）プロピル基、１−ナフチルプロピル基、２−ナフチルプロピル基、１−アントラセニルプロピル基、２−アントラセニルプロピル基、９−アントラセニルプロピル基、２−フルオレニルプロピル基、フェニルブチル基、（２−メチルフェニル）ブチル基、（３−メチルフェニル）ブチル基、（４−メチルフェニル）ブチル基、（２，３−ジメチルフェニル）ブチル基、（２，４−ジメチルフェニル）ブチル基、（２，５−ジメチルフェニル）ブチル基、（２，６−ジメチルフェニル）ブチル基、（３，４−ジメチルフェニル）ブチル基、（４，６−ジメチルフェニル）ブチル基、（２，３，４−トリメチルフェニル）ブチル基、（２，３，５−トリメチルフェニル）ブチル基、（２，３，６−トリメチルフェニル）ブチル基、（３，４，５−トリメチルフェニル）ブチル基、（２，４，６−トリメチルフェニル）ブチル基、（２，３，４，５−テトラメチルフェニル）ブチル基、（２，３，４，６−テトラメチルフェニル）ブチル基、（２，３，５，６−テトラメチルフェニル）ブチル基、（ペンタメチルフェニル）ブチル基、（４−エチルフェニル）ブチル基、（４−ｎ−プロピルフェニル）ブチル基、（４−イソプロピルフェニル）ブチル基、（４−ｎ−ブチルフェニル）ブチル基、（４−ｓ−ブチルフェニル）ブチル基、（４−ｔ−ブチルフェニル）ブチル基、（４−ｎ−ペンチルフェニル）ブチル基、（４−ネオペンチルフェニル）ブチル基、（４−ｎ−ヘキシルフェニル）ブチル基、（４−ｎ−オクチルフェニル）ブチル基、（４−ｎ−デシルフェニル）ブチル基、（４−ｎ−デシルフェニル）ブチル基、１−ナフチルブチル基、２−ナフチルブチル基、１−アントラセニルブチル基、２−アントラセニルブチル基、９−アントラセニルブチル基、２−フルオレニルブチル基、フェニルペンチル基、（２−メチルフェニル）ペンチル基、（３−メチルフェニル）ペンチル基、（４−メチルフェニル）ペンチル基、（２，３−ジメチルフェニル）ペンチル基、（２，４−ジメチルフェニル）ペンチル基、（２，５−ジメチルフェニル）ペンチル基、（２，６−ジメチルフェニル）ペンチル基、（３，４−ジメチルフェニル）ペンチル基、（４，６−ジメチルフェニル）ペンチル基、（２，３，４−トリメチルフェニル）ペンチル基、（２，３，５−トリメチルフェニル）ペンチル基、（２，３，６−トリメチルフェニル）ペンチル基、（３，４，５−トリメチルフェニル）ペンチル基、（２，４，６−トリメチルフェニル）ペンチル基、（２，３，４，５−テトラメチルフェニル）ペンチル基、（２，３，４，６−テトラメチルフェニル）ペンチル基、（２，３，５，６−テトラメチルフェニル）ペンチル基、（ペンタメチルフェニル）ペンチル基、（４−エチルフェニル）ペンチル基、（４−ｎ−プロピルフェニル）ペンチル基、（４−イソプロピルフェニル）ペンチル基、（４−ｎ−ブチルフェニル）ペンチル基、（４−ｓ−ブチルフェニル）ペンチル基、（４−ｔ−ブチルフェニル）ペンチル基、（４−ｎ−ペンチルフェニル）ペンチル基、（４−ネオペンチルフェニル）ペンチル基、（４−ｎ−ヘキシルフェニル）ペンチル基、（４−ｎ−オクチルフェニル）ペンチル基、（４−ｎ−デシルフェニル）ペンチル基、（４−ｎ−デシルフェニル）ペンチル基、１−ナフチルペンチル基、２−ナフチルペンチル基、１−アントラセニルペンチル基、２−アントラセニルペンチル基、９−アントラセニルペンチル基、２−フルオレニルペンチル基、フェニルヘキシル基、（２−メチルフェニル）ヘキシル基、（３−メチルフェニル）ヘキシル基、（４−メチルフェニル）ヘキシル基、（２，３−ジメチルフェニル）ヘキシル基、（２，４−ジメチルフェニル）ヘキシル基、（２，５−ジメチルフェニル）ヘキシル基、（２，６−ジメチルフェニル）ヘキシル基、（３，４−ジメチルフェニル）ヘキシル基、（４，６−ジメチルフェニル）ヘキシル基、（２，３，４−トリメチルフェニル）ヘキシル基、（２，３，５−トリメチルフェニル）ヘキシル基、（２，３，６−トリメチルフェニル）ヘキシル基、（３，４，５−トリメチルフェニル）ヘキシル基、（２，４，６−トリメチルフェニル）ヘキシル基、（２，３，４，５−テトラメチルフェニル）ヘキシル基、（２，３，４，６−テトラメチルフェニル）ヘキシル基、（２，３，５，６−テトラメチルフェニル）ヘキシル基、（ペンタメチルフェニル）ヘキシル基、（４−エチルフェニル）ヘキシル基、（４−ｎ−プロピルフェニル）ヘキシル基、（４−イソプロピルフェニル）ヘキシル基、（４−ｎ−ブチルフェニル）ヘキシル基、（４−ｓ−ブチルフェニル）ヘキシル基、（４−ｔ−ブチルフェニル）ヘキシル基、（４−ｎ−ペンチルフェニル）ヘキシル基、（４−ネオペンチルフェニル）ヘキシル基、（４−ｎ−ヘキシルフェニル）ヘキシル基、（４−ｎ−オクチルフェニル）ヘキシル基、（４−ｎ−デシルフェニル）ヘキシル基、（４−ｎ−デシルフェニル）ヘキシル基、１−ナフチルヘキシル基、２−ナフチルヘキシル基、１−アントラセニルヘキシル基、２−アントラセニルヘキシル基、９−アントラセニルヘキシル基、２−フルオレニルヘキシル基、フェニルヘプチル基、（２−メチルフェニル）ヘプチル基、（３−メチルフェニル）ヘプチル基、（４−メチルフェニル）ヘプチル基、（２，３−ジメチルフェニル）ヘプチル基、（２，４−ジメチルフェニル）ヘプチル基、（２，５−ジメチルフェニル）ヘプチル基、（２，６−ジメチルフェニル）ヘプチル基、（３，４−ジメチルフェニル）ヘプチル基、（４，６−ジメチルフェニル）ヘプチル基、（２，３，４−トリメチルフェニル）ヘプチル基、（２，３，５−トリメチルフェニル）ヘプチル基、（２，３，６−トリメチルフェニル）ヘプチル基、（３，４，５−トリメチルフェニル）ヘプチル基、（２，４，６−トリメチルフェニル）ヘプチル基、（２，３，４，５−テトラメチルフェニル）ヘプチル基、（２，３，４，６−テトラメチルフェニル）ヘプチル基、（２，３，５，６−テトラメチルフェニル）ヘプチル基、（ペンタメチルフェニル）ヘプチル基、（４−エチルフェニル）ヘプチル基、（４−ｎ−プロピルフェニル）ヘプチル基、（４−イソプロピルフェニル）ヘプチル基、（４−ｎ−ブチルフェニル）ヘプチル基、（４−ｓ−ブチルフェニル）ヘプチル基、（４−ｔ−ブチルフェニル）ヘプチル基、（４−ｎ−ペンチルフェニル）ヘプチル基、（４−ネオペンチルフェニル）ヘプチル基、（４−ｎ−ヘキシルフェニル）ヘプチル基、（４−ｎ−オクチルフェニル）ヘプチル基、（４−ｎ−デシルフェニル）ヘプチル基、（４−ｎ−デシルフェニル）ヘプチル基、１−ナフチルヘプチル基、２−ナフチルヘプチル基、１−アントラセニルヘプチル基、２−アントラセニルヘプチル基、９−アントラセニルヘプチル基、２−フルオレニルヘプチル基、フェニルオクチル基、（２−メチルフェニル）オクチル基、（３−メチルフェニル）オクチル基、（４−メチルフェニル）オクチル基、（２，３−ジメチルフェニル）オクチル基、（２，４−ジメチルフェニル）オクチル基、（２，５−ジメチルフェニ
ル）オクチル基、（２，６−ジメチルフェニル）オクチル基、（３，４−ジメチルフェニル）オクチル基、（４，６−ジメチルフェニル）オクチル基、（２，３，４−トリメチルフェニル）オクチル基、（２，３，５−トリメチルフェニル）オクチル基、（２，３，６−トリメチルフェニル）オクチル基、（３，４，５−トリメチルフェニル）オクチル基、（２，４，６−トリメチルフェニル）オクチル基、（２，３，４，５−テトラメチルフェニル）オクチル基、（２，３，４，６−テトラメチルフェニル）オクチル基、（２，３，５，６−テトラメチルフェニル）オクチル基、（ペンタメチルフェニル）オクチル基、（４−エチルフェニル）オクチル基、（４−ｎ−プロピルフェニル）オクチル基、（４−イソプロピルフェニル）オクチル基、（４−ｎ−ブチルフェニル）オクチル基、（４−ｓ−ブチルフェニル）オクチル基、（４−ｔ−ブチルフェニル）オクチル基、（４−ｎ−ペンチルフェニル）オクチル基、（４−ネオペンチルフェニル）オクチル基、（４−ｎ−ヘキシルフェニル）オクチル基、（４−ｎ−オクチルフェニル）オクチル基、（４−ｎ−デシルフェニル）オクチル基、（４−ｎ−デシルフェニル）オクチル基、１−ナフチルオクチル基、２−ナフチルオクチル基、１−アントラセニルオクチル基、２−アントラセニルオクチル基、９−アントラセニルオクチル基、２−フルオレニルオクチル基などが例示され、
好ましくはベンジル基、１−ナフチルメチル基、２−ナフチルメチル基、１−アントラセニルメチル基、２−アントラセニルメチル基、９−アントラセニルメチル基、２−フルオレニルメチル基、フェニルエチル基、１−ナフチルエチル基、２−ナフチルエチル基、１−アントラセニルエチル基、２−アントラセニルエチル基、９−アントラセニルエチル基、２−フルオレニルエチル基、フェニルプロピル基、１−ナフチルプロピル基、２−ナフチルプロピル基、１−アントラセニルプロピル基、２−アントラセニルプロピル基、９−アントラセニルプロピル基、２−フルオレニルプロピル基、フェニルブチル基、１−ナフチルブチル基、２−ナフチルブチル基、１−アントラセニルブチル基、２−アントラセニルブチル基、９−アントラセニルブチル基、２−フルオレニルブチル基、フェニルペンチル基、１−ナフチルペンチル基、２−ナフチルペンチル基、１−アントラセニルペンチル基、２−アントラセニルペンチル基、９−アントラセニルペンチル基、２−フルオレニルペンチル基、フェニルヘキシル基、１−ナフチルヘキシル基、２−ナフチルヘキシル基、１−アントラセニルヘキシル基、２−アントラセニルヘキシル基、９−アントラセニルヘキシル基、２−フルオレニルヘキシル基、フェニルヘプチル基、１−ナフチルヘプチル基、２−ナフチルヘプチル基、１−アントラセニルヘプチル基、２−アントラセニルヘプチル基、９−アントラセニルヘプチル基、２−フルオレニルヘプチル基、フェニルオクチル基、１−ナフチルオクチル基、２−ナフチルオクチル基、１−アントラセニルオクチル基、２−アントラセニルオクチル基、９−アントラセニルオクチル基、２−フルオレニルオクチル基が挙げられる。
【００３３】
なお「アリールアルキル」の「アリール」としては、上記「置換されていてもよいアリール」の炭素原子数６〜３０からなるアリール基が挙げられ、また「アリールアルキル」の「アルキル」としては、上記「置換されていてもよいアルキル」の炭素数１〜３０の直鎖、分枝鎖又は環状のアルキル基が挙げられる。
【００３４】
Ｒ１においてハロゲン置換の炭素原子数７〜５０のアリールアルキル基の具体例としてはこれらのアリールアルキル基が、フッ素原子、塩素原子、臭素原子又はヨウ素原子などのハロゲン原子で置換されたものが例示される。
【００３５】
Ｒ１における「置換されていてもよいアリールアルケニル」の「アリールアルケニル」としては、炭素数８〜５０のアリールアルケニルが挙げられ、例えば、アリールビニル、アリールプロペニル、アリールブテニル、アリールペンテニル、アリールヘキセニル、アリールヘプテニル、アリールオクチニルなどのアリールアルケニル基が挙げられる。
【００３６】
具体的には、フェニルビニル基、（２−メチルフェニル）ビニル基、（３−メチルフェニル）ビニル基、（４−メチルフェニル）ビニル基、（２，３−ジメチルフェニル）ビニル基、（２，４−ジメチルフェニル）ビニル基、（２，５−ジメチルフェニル）ビニル基、（２，６−ジメチルフェニル）ビニル基、（３，４−ジメチルフェニル）ビニル基、（４，６−ジメチルフェニル）ビニル基、（２，３，４−トリメチルフェニル）ビニル基、（２，３，５−トリメチルフェニル）ビニル基、（２，３，６−トリメチルフェニル）ビニル基、（３，４，５−トリメチルフェニル）ビニル基、（２，４，６−トリメチルフェニル）ビニル基、（２，３，４，５−テトラメチルフェニル）ビニル基、（２，３，４，６−テトラメチルフェニル）ビニル基、（２，３，５，６−テトラメチルフェニル）ビニル基、（ペンタメチルフェニル）ビニル基、（４−エチルフェニル）ビニル基、（４−ｎ−プロピルフェニル）ビニル基、（４−イソプロピルフェニル）ビニル基、（４−ｎ−ブチルフェニル）ビニル基、（４−ｓ−ブチルフェニル）ビニル基、（４−ｔ−ブチルフェニル）ビニル基、（４−ｎ−ペンチルフェニル）ビニル基、（４−ネオペンチルフェニル）ビニル基、（４−ｎ−ヘキシルフェニル）ビニル基、（４−ｎ−オクチルフェニル）ビニル基、（４−ｎ−デシルフェニル）ビニル基、（４−ｎ−デシルフェニル）ビニル基、１−ナフチルビニル基、２−ナフチルビニル基、１−アントラセニルビニル基、２−アントラセニルビニル基、９−アントラセニルビニル基、２−フルオレニルビニル基、フェニルプロペニル基、（２−メチルフェニル）プロペニル基、（３−メチルフェニル）プロペニル基、（４−メチルフェニル）プロペニル基、（２，３−ジメチルフェニル）プロペニル基、（２，４−ジメチルフェニル）プロペニル基、（２，５−ジメチルフェニル）プロペニル基、（２，６−ジメチルフェニル）プロペニル基、（３，４−ジメチルフェニル）プロペニル基、（４，６−ジメチルフェニル）プロペニル基、（２，３，４−トリメチルフェニル）プロペニル基、（２，３，５−トリメチルフェニル）プロペニル基、（２，３，６−トリメチルフェニル）プロペニル基、（３，４，５−トリメチルフェニル）プロペニル基、（２，４，６−トリメチルフェニル）プロペニル基、（２，３，４，５−テトラメチルフェニル）プロペニル基、（２，３，４，６−テトラメチルフェニル）プロペニル基、（２，３，５，６−テトラメチルフェニル）プロペニル基、（ペンタメチルフェニル）プロペニル基、（４−エチルフェニル）プロペニル基、（４−ｎ−プロピルフェニル）プロペニル基、（４−イソプロピルフェニル）プロペニル基、（４−ｎ−ブチルフェニル）プロペニル基、（４−ｓ−ブチルフェニル）プロペニル基、（４−ｔ−ブチルフェニル）プロペニル基、（４−ｎ−ペンチルフェニル）プロペニル基、（４−ネオペンチルフェニル）プロペニル基、（４−ｎ−ヘキシルフェニル）プロペニル基、（４−ｎ−オクチルフェニル）プロペニル基、（４−ｎ−デシルフェニル）プロペニル基、（４−ｎ−デシルフェニル）プロペニル基、１−ナフチルプロペニル基、２−ナフチルプロペニル基、１−アントラセニルプロペニル基、２−アントラセニルプロペニル基、９−アントラセニルプロペニル基、２−フルオレニルプロペニル基、フェニルブテニル基、（２−メチルフェニル）ブテニル基、（３−メチルフェニル）ブテニル基、（４−メチルフェニル）ブテニル基、（２，３−ジメチルフェニル）ブテニル基、（２，４−ジメチルフェニル）ブテニル基、（２，５−ジメチルフェニル）ブテニル基、（２，６−ジメチルフェニル）ブテニル基、（３，４−ジメチルフェニル）ブテニル基、（４，６−ジメチルフェニル）ブテニル基、（２，３，４−トリメチルフェニル）ブテニル基、（２，３，５−トリメチルフェニル）ブテニル基、（２，３，６−トリメチルフェニル）ブテニル基、（３，４，５−トリメチルフェニル）ブテニル基、（２，４，６−トリメチルフェニル）ブテニル基、（２，３，４，５−テトラメチルフェニル）ブテニル基、（２，３，４，６−テトラメチルフェニル）ブテニル基、（２，３，５，６−テトラメチルフェニル）ブテニル基、（ペンタメチルフェニル）ブテニル基、（４−エチルフェニル）ブテニル基、（４−ｎ−プロピルフェニル）ブテニル基、（４−イソプロピルフェニル）ブテニル基、（４−ｎ−ブチルフェニル）ブテニル基、（４−ｓ−ブチルフェニル）ブテニル基、（４−ｔ−ブチルフェニル）ブテニル基、（４−ｎ−ペンチルフェニル）ブテニル基、（４−ネオペンチルフェニル）ブテニル基、（４−ｎ−ヘキシルフェニル）ブテニル基、（４−ｎ−オクチルフェニル）ブテニル基、（４−ｎ−デシルフェニル）ブテニル基、（４−ｎ−デシルフェニル）ブテニル基、１−ナフチルブテニル基、２−ナフチルブテニル基、１−アントラセニルブテニル基、２−アントラセニルブテニル基、９−アントラセニルブテニル基、２−フルオレニルブテニル基、フェニルペンテニル基、（２−メチルフェニル）ペンテニル基、（３−メチルフェニル）ペンテニル基、（４−メチルフェニル）ペンテニル基、（２，３−ジメチルフェニル）ペンテニル基、（２，４−ジメチルフェニル）ペンテニル基、（２，５−ジメチルフェニル）ペンテニル基、（２，６−ジメチルフェニル）ペンテニル基、（３，４−ジメチルフェニル）ペンテニル基、（４，６−ジメチルフェニル）ペンテニル基、（２，３，４−トリメチルフェニル）ペンテニル基、（２，３，５−トリメチルフェニル）ペンテニル基、（２，３，６−トリメチルフェニル）ペンテニル基、（３，４，５−トリメチルフェニル）ペンテニル基、（２，４，６−トリメチルフェニル）ペンテニル基、（２，３，４，５−テトラメチルフェニル）ペンテニル基、（２，３，４，６−テトラメチルフェニル）ペンテニル基、（２，３，５，６−テトラメチルフェニル）ペンテニル基、（ペンタメチルフェニル）ペンテニル基、（４−エチルフェニル）ペンテニル基、（４−ｎ−プロピルフェニル）ペンテニル基、（４−イソプロピルフェニル）ペンテニル基、（４−ｎ−ブチルフェニル）ペンテニル基、（４−ｓ−ブチルフェニル）ペンテニル基、（４−ｔ−ブチルフェニル）ペンテニル基、（４−ｎ−ペンチルフェニル）ペンテニル基、（４−ネオペンチルフェニル）ペンテニル基、（４−ｎ−ヘキシルフェニル）ペンテニル基、（４−ｎ−オクチルフェニル）ペンテニル基、（４−ｎ−デシルフェニル）ペンテニル基、（４−ｎ−デシルフェニル）ペンテニル基、１−ナフチルペンテニル基、２−ナフチルペンテニル基、１−アントラセニルペンテニル基、２−アントラセニルペンテニル基、９−アントラセニルペンテニル基、２−フルオレニルペンテニル基、フェニルヘキセニル基、（２−メチルフェニル）ヘキセニル基、（３−メチルフェニル）ヘキセニル基、（４−メチルフェニル）ヘキセニル基、（２，３−ジメチルフェニル）ヘキセニル基、（２，４−ジメチルフェニル）ヘキセニル基、（２，５−ジメチルフェニル）ヘキセニル基、（２，６−ジメチルフェニル）ヘキセニル基、（３，４−ジメチルフェニル）ヘキセニル基、（４，６−ジメチルフェニル）ヘキセニル基、（２，３，４−トリメチルフェニル）ヘキセニル基、（２，３，５−トリメチルフェニル）ヘキセニル基、（２，３，６−トリメチルフェニル）ヘキセニル基、（３，４，５−トリメチルフェニル）ヘキセニル基、（２，４，６−トリメチルフェニル）ヘキセニル基、（２，３，４，５−テトラメチルフェニル）ヘキセニル基、（２，３，４，６−テトラメチルフェニル）ヘキセニル基、（２，３，５，６−テトラメチルフェニル）ヘキセニル基、（ペンタメチルフェニル）ヘキセニル基、（４−エチルフェニル）ヘキセニル基、（４−ｎ−プロピルフェニル）ヘキセニル基、（４−イソプロピルフェニル）ヘキセニル基、（４−ｎ−ブチルフェニル）ヘキセニル基、（４−ｓ−ブチルフェニル）ヘキセニル基、（４−ｔ−ブチルフェニル）ヘキセニル基、（４−ｎ−ペンチルフェニル）ヘキセニル基、（４−ネオペンチルフェニル）ヘキセニル基、（４−ｎ−ヘキシルフェニル）ヘキセニル基、（４−ｎ−オクチルフェニル）ヘキセニル基、（４−ｎ−デシルフェニル）ヘキセニル基、（４−ｎ−デシルフェニル）ヘキセニル基、１−ナフチルヘキセニル基、２−ナフチルヘキセニル基、１−アントラセニルヘキセニル基、２−アントラセニルヘキセニル基、９−アントラセニルヘキセニル基、２−フルオレニルヘキセニル基、フェニルヘプテニル基、（２−メチルフェニル）ヘプテニル基、（３−メチルフェニル）ヘプテニル基、（４−メチルフェニル）ヘプテニル基、（２，３−ジメチルフェニル）ヘプテニル基、（２，４−ジメチルフェニル）ヘプテニル基、（２，５−ジメチルフェニル）ヘプテニル基、（２，６−ジメチルフェニル）ヘプテニル基、（３，４−ジメチルフェニル）ヘプテニル基、（４，６−ジメチルフェニル）ヘプテニル基、（２，３，４−トリメチルフェニル）ヘプテニル基、（２，３，５−トリメチルフェニル）ヘプテニル基、（２，３，６−トリメチルフェニル）ヘプテニル基、（３，４，５−トリメチルフェニル）ヘプテニル基、（２，４，６−トリメチルフェニル）ヘプテニル基、（２，３，４，５−テトラメチルフェニル）ヘプテニル基、（２，３，４，６−テトラメチルフェニル）ヘプテニル基、（２，３，５，６−テトラメチルフェニル）ヘプテニル基、（ペンタメチルフェニル）ヘプテニル基、（４−エチルフェニル）ヘプテニル基、（４−ｎ−プロピルフェニル）ヘプテニル基、（４−イソプロピルフェニル）ヘプテニル基、（４−ｎ−ブチルフェニル）ヘプテニル基、（４−ｓ−ブチルフェニル）ヘプテニル基、（４−ｔ−ブチルフェニル）ヘプテニル基、（４−ｎ−ペンチルフェニル）ヘプテニル基、（４−ネオペンチルフェニル）ヘプテニル基、（４−ｎ−ヘキシルフェニル）ヘプテニル基、（４−ｎ−オクチルフェニル）ヘプテニル基、（４−ｎ−デシルフェニル）ヘプテニル基、（４−ｎ−デシルフェニル）ヘプテニル基、１−ナフチルヘプテニル基、２−ナフチルヘプテニル基、１−アントラセニルヘプテニル基、２−アントラセニルヘプテニル基、９−アントラセニルヘプテニル基、２−フルオレニルヘプテニル基、フェニルオクテニル基、（２−メチルフェニル）オクテニル基、（３−メチルフェニル）オクテニル基、（４−メチルフェニル）オクテニル基、（２，３−ジメチルフェニル）オクテニル基、（２，４−ジメチルフェニル）オクテニル基、（２，５−ジメチルフェニル）オクテニル基、（２，６−ジメチルフェニル）オクテニル基、（３，４−ジメチルフェニル）オクテニル基、（４，６−ジメチルフェニル）オクテニル基、（２，３，４−トリメチルフェニル）オクテニル基、（２，３，５−トリメチルフェニル）オクテニル基、（２，３，６−トリメチルフェニル）オクテニル基、（３，４，５−トリメチルフェニル）オクテニル基、（２，４，６−トリメチルフェニル）オクテニル基、（２，３，４，５−テトラメチルフェニル）オクテニル基、（２，３，４，６−テトラメチルフェニル）オクテニル基、（２，３，５，６−テトラメチルフェニル）オクテニル基、（ペンタメチルフェニル）オクテニル基、（４−エチルフェニル）オクテニル基、（４−ｎ−プロピルフェニル）オクテニル基、（４−イソプロピルフェニル）オクテニル基、（４−ｎ−ブチルフェニル）オクテニル基、（４−ｓ−ブチルフェニル）オクテニル基、（４−ｔ−ブチルフェニル）オクテニル基、（４−ｎ−ペンチルフェニル）オクテニル基、（４−ネオペンチルフェニル）オクテニル基、（４−ｎ−ヘキシルフェニル）オクテニル基、（４−ｎ−オクチルフェニル）オクテニル基、（４−ｎ−デシルフェニル）オクテニル基、（４−ｎ−デシルフェニル）オクテニル基、１−ナフチルオクテニル基、２−ナフチルオクテニル基、１−アントラセニルオクテニル基、２−アントラセニルオクテニル基、９−アントラセニルオクテニル基、２−フルオレニルオクテニル基、などが例示され、
好ましくはフェニルビニル基、１−ナフチルビニル基、２−ナフチルビニル基、１−アントラセニルビニル基、２−アントラセニルビニル基、９−アントラセニルビニル基、２−フルオレニルビニル基、フェニルプロペニル基、１−ナフチルプロペニル基、２−ナフチルプロペニル基、１−アントラセニルプロペニル基、２−アントラセニルプロペニル基、９−アントラセニルプロペニル基、２−フルオレニルプロペニル基、フェニルブテニル基、１−ナフチルブテニル基、２−ナフチルブテニル基、１−アントラセニルブテニル基、２−アントラセニルブテニル基、９−アントラセニルブテニル基、２−フルオレニルブテニル基、フェニルペンテニル基、１−ナフチルペンテニル基、２−ナフチルペンテニル基、１−アントラセニルペンテニル基、２−アントラセニルペンテニル基、９−アントラセニルペンテニル基、２−フルオレニルペンテニル基、フェニルヘキセニル基、１−ナフチルヘキセニル基、２−ナフチルヘキセニル基、１−アントラセニルヘキセニル基、２−アントラセニルヘキセニル基、９−アントラセニルヘキセニル基、２−フルオレニルヘキセニル基、フェニルヘプテニル基、１−ナフチルヘプテニル基、２−ナフチルヘプテニル基、１−アントラセニルヘプテニル基、２−アントラセニルヘプテニル基、９−アントラセニルヘプテニル基、２−フルオレニルヘプテニル基、フェニルオクテニル基、１−ナフチルオクテニル基、２−ナフチルオクテニル基、１−アントラセニルオクテニル基、２−アントラセニルオクテニル基、９−アントラセニルオクテニル基、２−フルオレニルオクテニル基が挙げられる。
【００３７】
なお「アリールアルケニル」の「アリール」としては、上記「置換されていてもよいアリール」の炭素原子数６〜３０からなるアリール基が挙げられ、また「アリールアルケニル」の「アルケニル」としては、上記「置換されていてもよいアルケニル」の炭素数２〜３０の直鎖、分枝鎖又は環状のアルケニル基が挙げられる。
【００３８】
Ｒ１において、ハロゲン置換の炭素原子数８〜５０のアリールアルケニル基の具体例としてはこれらのアリールアルケニル基が、フッ素原子、塩素原子、臭素原子又はヨウ素原子などのハロゲン原子で置換されたものが例示される。
【００３９】
Ｒ１における「置換されていてもよいアリールアルキニル」の「アリールアルキニル」としては、炭素数８〜５０のアリールアルキニルが挙げられ、例えば、アリールエチニル、アリールプロピニル、アリールブチニル、アリールペンチニル、アリールヘキシニル、アリールへプチニル、アリールオクチニルなどのアリールアルキニル基が挙げられる。
【００４０】
具体的には、フェニルエチニル基、（２−メチルフェニル）エチニル基、（３−メチルフェニル）エチニル基、（４−メチルフェニル）エチニル基、（２，３−ジメチルフェニル）エチニル基、（２，４−ジメチルフェニル）エチニル基、（２，５−ジメチルフェニル）エチニル基、（２，６−ジメチルフェニル）エチニル基、（３，４−ジメチルフェニル）エチニル基、（４，６−ジメチルフェニル）エチニル基、（２，３，４−トリメチルフェニル）エチニル基、（２，３，５−トリメチルフェニル）エチニル基、（２，３，６−トリメチルフェニル）エチニル基、（３，４，５−トリメチルフェニル）エチニル基、（２，４，６−トリメチルフェニル）エチニル基、（２，３，４，５−テトラメチルフェニル）エチニル基、（２，３，４，６−テトラメチルフェニル）エチニル基、（２，３，５，６−テトラメチルフェニル）エチニル基、（ペンタメチルフェニル）エチニル基、（４−エチルフェニル）エチニル基、（４−ｎ−プロピルフェニル）エチニル基、（４−イソプロピルフェニル）エチニル基、（４−ｎ−ブチルフェニル）エチニル基、（４−ｓ−ブチルフェニル）エチニル基、（４−ｔ−ブチルフェニル）エチニル基、（４−ｎ−ペンチルフェニル）エチニル基、（４−ネオペンチルフェニル）エチニル基、（４−ｎ−ヘキシルフェニル）エチニル基、（４−ｎ−オクチルフェニル）エチニル基、（４−ｎ−デシルフェニル）エチニル基、（４−ｎ−デシルフェニル）エチニル基、１−ナフチルエチニル基、２−ナフチルエチニル基、１−アントラセニルエチニル基、２−アントラセニルエチニル基、９−アントラセニルエチニル基、２−フルオレニルエチニル基、フェニルプロピニル基、（２−メチルフェニル）プロピニル基、（３−メチルフェニル）プロピニル基、（４−メチルフェニル）プロピニル基、（２，３−ジメチルフェニル）プロピニル基、（２，４−ジメチルフェニル）プロピニル基、（２，５−ジメチルフェニル）プロピニル基、（２，６−ジメチルフェニル）プロピニル基、（３，４−ジメチルフェニル）プロピニル基、（４，６−ジメチルフェニル）プロピニル基、（２，３，４−トリメチルフェニル）プロピニル基、（２，３，５−トリメチルフェニル）プロピニル基、（２，３，６−トリメチルフェニル）プロピニル基、（３，４，５−トリメチルフェニル）プロピニル基、（２，４，６−トリメチルフェニル）プロピニル基、（２，３，４，５−テトラメチルフェニル）プロピニル基、（２，３，４，６−テトラメチルフェニル）プロピニル基、（２，３，５，６−テトラメチルフェニル）プロピニル基、（ペンタメチルフェニル）プロピニル基、（４−エチルフェニル）プロピニル基、（４−ｎ−プロピルフェニル）プロピニル基、（４−イソプロピルフェニル）プロピニル基、（４−ｎ−ブチルフェニル）プロピニル基、（４−ｓ−ブチルフェニル）プロピニル基、（４−ｔ−ブチルフェニル）プロピニル基、（４−ｎ−ペンチルフェニル）プロピニル基、（４−ネオペンチルフェニル）プロピニル基、（４−ｎ−ヘキシルフェニル）プロピニル基、（４−ｎ−オクチルフェニル）プロピニル基、（４−ｎ−デシルフェニル）プロピニル基、（４−ｎ−デシルフェニル）プロピニル基、１−ナフチルプロピニル基、２−ナフチルプロピニル基、１−アントラセニルプロピニル基、２−アントラセニルプロピニル基、９−アントラセニルプロピニル基、２−フルオレニルプロピニル基、フェニルブチニル基、（２−メチルフェニル）ブチニル基、（３−メチルフェニル）ブチニル基、（４−メチルフェニル）ブチニル基、（２，３−ジメチルフェニル）ブチニル基、（２，４−ジメチルフェニル）ブチニル基、（２，５−ジメチルフェニル）ブチニル基、（２，６−ジメチルフェニル）ブチニル基、（３，４−ジメチルフェニル）ブチニル基、（４，６−ジメチルフェニル）ブチニル基、（２，３，４−トリメチルフェニル）ブチニル基、（２，３，５−トリメチルフェニル）ブチニル基、（２，３，６−トリメチルフェニル）ブチニル基、（３，４，５−トリメチルフェニル）ブチニル基、（２，４，６−トリメチルフェニル）ブチニル基、（２，３，４，５−テトラメチルフェニル）ブチニル基、（２，３，４，６−テトラメチルフェニル）ブチニル基、（２，３，５，６−テトラメチルフェニル）ブチニル基、（ペンタメチルフェニル）ブチニル基、（４−エチルフェニル）ブチニル基、（４−ｎ−プロピルフェニル）ブチニル基、（４−イソプロピルフェニル）ブチニル基、（４−ｎ−ブチルフェニル）ブチニル基、（４−ｓ−ブチルフェニル）ブチニル基、（４−ｔ−ブチルフェニル）ブチニル基、（４−ｎ−ペンチルフェニル）ブチニル基、（４−ネオペンチルフェニル）ブチニル基、（４−ｎ−ヘキシルフェニル）ブチニル基、（４−ｎ−オクチルフェニル）ブチニル基、（４−ｎ−デシルフェニル）ブチニル基、（４−ｎ−デシルフェニル）ブチニル基、１−ナフチルブチニル基、２−ナフチルブチニル基、１−アントラセニルブチニル基、２−アントラセニルブチニル基、９−アントラセニルブチニル基、２−フルオレニルブチニル基、フェニルペンチニル基、（２−メチルフェニル）ペンチニル基、（３−メチルフェニル）ペンチニル基、（４−メチルフェニル）ペンチニル基、（２，３−ジメチルフェニル）ペンチニル基、（２，４−ジメチルフェニル）ペンチニル基、（２，５−ジメチルフェニル）ペンチニル基、（２，６−ジメチルフェニル）ペンチニル基、（３，４−ジメチルフェニル）ペンチニル基、（４，６−ジメチルフェニル）ペンチニル基、（２，３，４−トリメチルフェニル）ペンチニル基、（２，３，５−トリメチルフェニル）ペンチニル基、（２，３，６−トリメチルフェニル）ペンチニル基、（３，４，５−トリメチルフェニル）ペンチニル基、（２，４，６−トリメチルフェニル）ペンチニル基、（２，３，４，５−テトラメチルフェニル）ペンチニル基、（２，３，４，６−テトラメチルフェニル）ペンチニル基、（２，３，５，６−テトラメチルフェニル）ペンチニル基、（ペンタメチルフェニル）ペンチニル基、（４−エチルフェニル）ペンチニル基、（４−ｎ−プロピルフェニル）ペンチニル基、（４−イソプロピルフェニル）ペンチニル基、（４−ｎ−ブチルフェニル）ペンチニル基、（４−ｓ−ブチルフェニル）ペンチニル基、（４−ｔ−ブチルフェニル）ペンチニル基、（４−ｎ−ペンチルフェニル）ペンチニル基、（４−ネオペンチルフェニル）ペンチニル基、（４−ｎ−ヘキシルフェニル）ペンチニル基、（４−ｎ−オクチルフェニル）ペンチニル基、（４−ｎ−デシルフェニル）ペンチニル基、（４−ｎ−デシルフェニル）ペンチニル基、１−ナフチルペンチニル基、２−ナフチルペンチニル基、１−アントラセニルペンチニル基、２−アントラセニルペンチニル基、９−アントラセニルペンチニル基、２−フルオレニルペンチニル基、フェニルヘキシニル基、（２−メチルフェニル）ヘキシニル基、（３−メチルフェニル）ヘキシニル基、（４−メチルフェニル）ヘキシニル基、（２，３−ジメチルフェニル）ヘキシニル基、（２，４−ジメチルフェニル）ヘキシニル基、（２，５−ジメチルフェニル）ヘキシニル基、（２，６−ジメチルフェニル）ヘキシニル基、（３，４−ジメチルフェニル）ヘキシニル基、（４，６−ジメチルフェニル）ヘキシニル基、（２，３，４−トリメチルフェニル）ヘキシニル基、（２，３，５−トリメチルフェニル）ヘキシニル基、（２，３，６−トリメチルフェニル）ヘキシニル基、（３，４，５−トリメチルフェニル）ヘキシニル基、（２，４，６−トリメチルフェニル）ヘキシニル基、（２，３，４，５−テトラメチルフェニル）ヘキシニル基、（２，３，４，６−テトラメチルフェニル）ヘキシニル基、（２，３，５，６−テトラメチルフェニル）ヘキシニル基、（ペンタメチルフェニル）ヘキシニル基、（４−エチルフェニル）ヘキシニル基、（４−ｎ−プロピルフェニル）ヘキシニル基、（４−イソプロピルフェニル）ヘキシニル基、（４−ｎ−ブチルフェニル）ヘキシニル基、（４−ｓ−ブチルフェニル）ヘキシニル基、（４−ｔ−ブチルフェニル）ヘキシニル基、（４−ｎ−ペンチルフェニル）ヘキシニル基、（４−ネオペンチルフェニル）ヘキシニル基、（４−ｎ−ヘキシルフェニル）ヘキシニル基、（４−ｎ−オクチルフェニル）ヘキシニル基、（４−ｎ−デシルフェニル）ヘキシニル基、（４−ｎ−デシルフェニル）ヘキシニル基、１−ナフチルヘキシニル基、２−ナフチルヘキシニル基、１−アントラセニルヘキシニル基、２−アントラセニルヘキシニル基、９−アントラセニルヘキシニル基、２−フルオレニルヘキシニル基、フェニルへプチニル基、（２−メチルフェニル）へプチニル基、（３−メチルフェニル）へプチニル基、（４−メチルフェニル）へプチニル基、（２，３−ジメチルフェニル）へプチニル基、（２，４−ジメチルフェニル）へプチニル基、（２，５−ジメチルフェニル）へプチニル基、（２，６−ジメチルフェニル）へプチニル基、（３，４−ジメチルフェニル）へプチニル基、（４，６−ジメチルフェニル）へプチニル基、（２，３，４−トリメチルフェニル）へプチニル基、（２，３，５−トリメチルフェニル）へプチニル基、（２，３，６−トリメチルフェニル）へプチニル基、（３，４，５−トリメチルフェニル）へプチニル基、（２，４，６−トリメチルフェニル）へプチニル基、（２，３，４，５−テトラメチルフェニル）へプチニル基、（２，３，４，６−テトラメチルフェニル）へプチニル基、（２，３，５，６−テトラメチルフェニル）へプチニル基、（ペンタメチルフェニル）へプチニル基、（４−エチルフェニル）へプチニル基、（４−ｎ−プロピルフェニル）へプチニル基、（４−イソプロピルフェニル）へプチニル基、（４−ｎ−ブチルフェニル）へプチニル基、（４−ｓ−ブチルフェニル）へプチニル基、（４−ｔ−ブチルフェニル）へプチニル基、（４−ｎ−ペンチルフェニル）へプチニル基、（４−ネオペンチルフェニル）へプチニル基、（４−ｎ−ヘキシルフェニル）へプチニル基、（４−ｎ−オクチルフェニル）へプチニル基、（４−ｎ−デシルフェニル）へプチニル基、（４−ｎ−デシルフェニル）へプチニル基、１−ナフチルへプチニル基、２−ナフチルへプチニル基、１−アントラセニルへプチニル基、２−アントラセニルへプチニル基、９−アントラセニルへプチニル基、２−フルオレニルへプチニル基、フェニルオクチニル基、（２−メチルフェニル）オクチニル基、（３−メチルフェニル）オクチニル基、（４−メチルフェニル）オクチニル基、（２，３−ジメチルフェニル）オクチニル基、（２，４−ジメチルフェニル）オクチニル基、（２，５−ジメチルフェニル）オクチニル基、（２，６−ジメチルフェニル）オクチニル基、（３，４−ジメチルフェニル）オクチニル基、（４，６−ジメチルフェニル）オクチニル基、（２，３，４−トリメチルフェニル）オクチニル基、（２，３，５−トリメチルフェニル）オクチニル基、（２，３，６−トリメチルフェニル）オクチニル基、（３，４，５−トリメチルフェニル）オクチニル基、（２，４，６−トリメチルフェニル）オクチニル基、（２，３，４，５−テトラメチルフェニル）オクチニル基、（２，３，４，６−テトラメチルフェニル）オクチニル基、（２，３，５，６−テトラメチルフェニル）オクチニル基、（ペンタメチルフェニル）オクチニル基、（４−エチルフェニル）オクチニル基、（４−ｎ−プロピルフェニル）オクチニル基、（４−イソプロピルフェニル）オクチニル基、（４−ｎ−ブチルフェニル）オクチニル基、（４−ｓ−ブチルフェニル）オクチニル基、（４−ｔ−ブチルフェニル）オクチニル基、（４−ｎ−ペンチルフェニル）オクチニル基、（４−ネオペンチルフェニル）オクチニル基、（４−ｎ−ヘキシルフェニル）オクチニル基、（４−ｎ−オクチルフェニル）オクチニル基、（４−ｎ−デシルフェニル）オクチニル基、（４−ｎ−デシルフェニル）オクチニル基、１−ナフチルオクチニル基、２−ナフチルオクチニル基、１−アントラセニルオクチニル基、２−アントラセニルオクチニル基、９−アントラセニルオク
チニル基、２−フルオレニルオクチニル基、などが例示され、
好ましくはフェニルエチニル基、１−ナフチルエチニル基、２−ナフチルエチニル基、１−アントラセニルエチニル基、２−アントラセニルエチニル基、９−アントラセニルエチニル基、２−フルオレニルエチニル基、フェニルプロピニル基、１−ナフチルプロピニル基、２−ナフチルプロピニル基、１−アントラセニルプロピニル基、２−アントラセニルプロピニル基、９−アントラセニルプロピニル基、２−フルオレニルプロピニル基、フェニルブチニル基、１−ナフチルブチニル基、２−ナフチルブチニル基、１−アントラセニルブチニル基、２−アントラセニルブチニル基、９−アントラセニルブチニル基、２−フルオレニルブチニル基、フェニルペンチニル基、１−ナフチルペンチニル基、２−ナフチルペンチニル基、１−アントラセニルペンチニル基、２−アントラセニルペンチニル基、９−アントラセニルペンチニル基、２−フルオレニルペンチニル基、フェニルヘキシニル基、１−ナフチルヘキシニル基、２−ナフチルヘキシニル基、１−アントラセニルヘキシニル基、２−アントラセニルヘキシニル基、９−アントラセニルヘキシニル基、２−フルオレニルヘキシニル基、フェニルヘプチニル基、１−ナフチルヘプチニル基、２−ナフチルヘプチニル基、１−アントラセニルヘプチニル基、２−アントラセニルヘプチニル基、９−アントラセニルヘプチニル基、２−フルオレニルへプチニル基、フェニルオクチニル基、１−ナフチルオクチニル基、２−ナフチルオクチニル基、１−アントラセニルオクチニル基、２−アントラセニルオクチニル基、９−アントラセニルオクチニル基、２−フルオレニルオクチニル基、が挙げられる。
【００４１】
なお「アリールアルキニル」の「アリール」としては、上記「置換されていてもよいアリール」の炭素原子数６〜３０からなるアリール基が挙げられ、また「アリールアルキニル」の「アルキニル」としては、上記「置換されていてもよいアルキニル」の炭素数２〜３０の直鎖、分枝鎖又は環状のアルキニル基が挙げられる。
【００４２】
Ｒ１において、ハロゲン置換の炭素原子数８〜５０のアリールアルキニル基の具体例としてはこれらのアリールアルキニル基が、フッ素原子、塩素原子、臭素原子又はヨウ素原子などのハロゲン原子で置換されたものが例示される。
【００４３】
Ｒ１における「置換されていてもよいボリル」の「ボリル」として、具体的には、ジフェニルボリル、２−ジトリルボリル、３−ジトリルボリル、４−ジトリルボリル、ジメシチルボリル、１−ジアントリルボリル、２−ジアントリルボリルなどのジアリールボリル基があげられる。
【００４４】
Ｒ１における「置換されていてもよいアミノ」の「アミノ」としては、２つの炭化水素基で置換されたアミノ基であって、ここで炭化水素基としては、例えば、メチル基、エチル基、ｎ−プロピル基、イソプロピル基、ｎ−ブチル基、ｓ−ブチル基、ｔ−ブチル基、イソブチル基、ｎ−ペンチル基、ｎ−ヘキシル基、シクロヘキシル基などの炭素原子数１〜３０のアルキル基、フェニル基などのアリール基などが例示され、これらの置換基は互いに結合して環を形成していてもよい。かかる炭素原子数１〜３０の炭化水素基で置換されたアミノ基としては、例えば、ジメチルアミノ基、ジエチルアミノ基、ジ−ｎ−プロピルアミノ基、ジイソプロピルアミノ基、ジ−ｎ−ブチルアミノ基、ジ−ｓ−ブチルアミノ基、ジ−ｔ−ブチルアミノ基、ジ−イソブチルアミノ基、ｔ−ブチルイソプロピルアミノ基、ジ−ｎ−ヘキシルアミノ基、ジ−ｎ−オクチルアミノ基、ジ−ｎ−デシルアミノ基、ジフェニルアミノ基、ビストリメチルシリルアミノ基、ビス−ｔ−ブチルジメチルシリルアミノ基、ピロリル基、ピロリジニル基、ピペリジニル基、カルバゾリル基、ジヒドロインドリル基、ジヒドロイソインドリル基などが例示され、好ましくはジメチルアミノ基、ジエチルアミノ基、ジフェニルアミノ基，ピロリジニル基、ピペリジニル基等が挙げられる。これらの置換アミノ基を構成する炭化水素基としては、上記のような炭化水素基のほかにフッ素原子、塩素原子、臭素原子、ヨウ素原子などのハロゲン原子で置換された炭化水素基が例示される。
【００４５】
Ｒ１における「置換されていてもよいシリル基」で、炭化水素基で置換されたシリル基の炭化水素基としては、例えば、メチル基、エチル基、ｎ−プロピル基、イソプロピル基、ｎ−ブチル基、ｓ−ブチル基、ｔ−ブチル基、イソブチル基、ｎ−ペンチル基、ｎ−ヘキシル基、シクロヘキシル基、ｎ−ヘプチル基、ｎ−オクチル基、ｎ−ノニル基、ｎ−デシル基などの炭素原子数１〜３０のアルキル基、フェニル基などのアリール基などが例示される。かかる炭素原子数１〜３０の炭化水素で置換されたシリル基の具体例としては、メチルシリル基、エチルシリル基、フェニルシリル基などの炭素原子数１〜３０の一置換シリル基、ジメチルシリル基、ジエチルシリル基、ジフェニルシリル基などの炭素原子数１〜３０の炭化水素基で置換された二置換シリル基、トリメチルシリル基、トリエチルシリル基、トリ−ｎ−プロピルシリル基、トリイソプロピルシリル基、トリ−ｎ−ブチルシリル基、トリ−ｓ−ブチルシリル基、トリ−ｔ−ブチルシリル基、トリ−イソブチルシリル基、ｔ−ブチル−ジメチルシリル基、トリ−ｎ−ペンチルシリル基、トリ−ｎ−ヘキシルシリル基、トリシクロヘキシルシリル基、トリフェニルシリル基などの炭素原子数１〜３０の炭化水素基で置換された三置換シリル基などが例示され、好ましくはトリメチルシリル基、ｔ−ブチルジメチルシリル基、トリフェニルシリル基が挙げられる。これらの置換シリル基を構成する炭化水素基としては、上記のような炭化水素基のほかにフッ素原子、塩素原子、臭素原子又はヨウ素原子などのハロゲン原子で置換された炭化水素基が例示される。
【００４６】
Ｒ１における「置換されていてもよいシリルオキシ」としては、トリアルキルシリルオキシ（例えば、トリメチルシリルオキシ、トリエチルシリルオキシ、トリイソプロピルシリルオキシ、ジエチルイソプロピルシリルオキシ、ジメチルイソプロピルシリルオキシ、ジ−ｔ−ブチルメチルシリルオキシ、イソプロピルジメチルシリルオキシ、ｔ−ブチルジメチルシリルオキシ、テキシルジメチルシリルオキシなどがあげられる）、トリアルキルアリールシリルオキシ（例えば、ジフェニルメチルシリルオキシ、ｔ−ブチルジフェニルシリルオキシ、ｔ−ブチルジメトキシフェニルシリルオキシ、トリフェニルシリルオキシなど等があげられる）などがあげられる。
【００４７】
Ｒ１における「置換されていてもよいアリールスルフォニルオキシ」としては、ベンゼンスルフォニルオキシ、ｐ−トルエンスルフォニルオキシ、メシチレンスルフォニルオキシ、ナフタレンスルフォニルオキシなどがあげられる。
【００４８】
Ｒ１における「置換されていてもよいアルキルスルフォニルオキシ」としては、メタンスルフォニルオキシ、エタンスルフォニルオキシ、ブタンスルフォニルオキシ、オクタンスルフォニルオキシ、トリフルオロメタンスルフォニルオキシなどがあげられる。
【００４９】
Ｒ１における「置換されていてもよいヘテロアリール」の「ヘテロアリール」としては、例えば環構成原子として炭素原子以外に酸素原子、硫黄原子、窒素原子、セレン原子、テルル原子から選ばれるヘテロ原子を１ないし５個含有する複素環基などがあげられる。具体的には、フリル、ベンゾ［ｂ］フリル、フラノ［３，２−ｂ］フリル、フラノ［３，２−ｂ］フラノ［２’，３’−ｄ］フリル、ジベンゾフリル、チエニル、ベンゾ［ｂ］チエニル、チエノ［３，２−ｂ］チエニル、チエノ［３，２−ｂ］チエノ［２’，３’−ｄ］チエニル、ジベンゾチエニル、ピロリル、セレネニル、テルレニル、オキサゾリル、イソオキサゾリル、チアゾリル、イソチアゾリル、イミダゾリル、ピラゾリル、オキサジアゾリル、フラザニル、チアジアゾリル、トリアゾリル、テトラゾリル、ピリジル、ピリミジニル、ピリダジニル、ピラジニル、トリアジニル、ベンゾフラニル、イソベンゾフラニル、インドリル、イソインドリル、１Ｈ−インダゾリル、ベンズイミダゾリル、ベンゾオキサゾリル、ベンゾチアゾリル、１Ｈ−ベンゾトリアゾリル、キノリル、イソキノリル、シンノリル、キナゾリル、キノキサリニル、フタラジニル、ナフチリジニル、プリニル、プテリジニル、カルバゾリル、アクリジニル、フェノキサジニル、フェノチアジニル、フェナジニル、フェノキサチイニル、チアントレニル、インドリジニル、フルオレニル、などがあげられ、例えばフリル、ベンゾ［ｂ］フリル、フラノ［３，２−ｂ］フリル、フラノ［３，２−ｂ］フラノ［２’，３’−ｄ］フリル、ジベンゾフリル、チエニル、ベンゾ［ｂ］チエニル、チエノ［３，２−ｂ］チエニル、チエノ［３，２−ｂ］チエノ［２’，３’−ｄ］チエニル、ジベンゾチエニル、ピロリル、チアゾリル、カルバゾリルなどが好ましい。
【００５０】
Ｒ１における「置換されていてもよいヘテロアリールオキシ」の「ヘテロアリールオキシ」の「ヘテロアリール」としては、上記「置換されていてもよいヘテロアリール」の環構成原子として炭素原子以外に酸素原子、硫黄原子、窒素原子、セレン原子、テルル原子から選ばれるヘテロ原子を１ないし５個含有する複素環基などからなるヘテロアリール基があげられる。
【００５１】
Ｒ１における「置換されていてもよいヘテロアリールチオ」の「ヘテロアリールチオ」の「ヘテロアリール」としては、上記「置換されていてもよいヘテロアリール」の環構成原子として炭素原子以外に酸素原子、硫黄原子、窒素原子、セレン原子、テルル原子から選ばれるヘテロ原子を１ないし５個含有する複素環基などからなるヘテロアリール基があげられる。
【００５２】
Ｒ１における「置換されていてもよいヘテロアリールアルキル」の「ヘテロアリールアルキル」の「ヘテロアリール」としては、上記「置換されていてもよいヘテロアリール」の環構成原子として炭素原子以外に酸素原子、硫黄原子、窒素原子、セレン原子、テルル原子から選ばれるヘテロ原子を１ないし５個含有する複素環基などからなるヘテロアリール基があげられ、また「ヘテロアリールアルキル」の「アルキル」としては、上記「置換されていてもよいアルキル」の炭素数１〜３０の直鎖、分枝鎖又は環状のアルキル基が挙げられる。
【００５３】
Ｒ１における「置換されていてもよいヘテロアリールアルコシキ」の「ヘテロアリールアルコシキ」の「ヘテロアリール」としては、上記「置換されていてもよいヘテロアリール」の環構成原子として炭素原子以外に酸素原子、硫黄原子、窒素原子、セレン原子、テルル原子から選ばれるヘテロ原子を１ないし５個含有する複素環基などからなるヘテロアリール基があげられ、また「ヘテロアリールアルコシキ」の「アルコシキ」としては、上記「置換されていてもよいアルコキシ」の炭素数１〜３０の直鎖、分枝鎖又は環状のアルコキシ基が挙げられる。
【００５４】
Ｒ１における「置換されていてもよいヘテロアリールアルキルチオ」の「ヘテロアリールアルキルチオ」の「ヘテロアリール」としては、上記「置換されていてもよいヘテロアリール」の環構成原子として炭素原子以外に酸素原子、硫黄原子、窒素原子、セレン原子、テルル原子から選ばれるヘテロ原子を１ないし５個含有する複素環基などからなるヘテロアリール基があげられ、また「ヘテロアリールアルキルチオ」の「アルキルチオ」としては、上記「置換されていてもよいアルキルチオ」の炭素数１〜３０の直鎖、分枝鎖又は環状のアルキルチオ基が挙げられる。
【００５５】
Ｒ１における「置換されていてもよいヘテロアリールアルケニル」の「ヘテロアリールアルケニル」の「ヘテロアリール」としては、上記「置換されていてもよいヘテロアリール」の環構成原子として炭素原子以外に酸素原子、硫黄原子、窒素原子、セレン原子、テルル原子から選ばれるヘテロ原子を１ないし５個含有する複素環基などからなるヘテロアリール基があげられ、また「ヘテロアリールアルケニル」の「アルケニル」としては、上記「置換されていてもよいアルケニル」の炭素数２〜３０の直鎖、分枝鎖又は環状のアルケニル基が挙げられる。
【００５６】
Ｒ１における「置換されていてもよいヘテロアリールアルキニル」の「ヘテロアリールアルキニル」の「ヘテロアリール」としては、上記「置換されていてもよいヘテロアリール」の環構成原子として炭素原子以外に酸素原子、硫黄原子、窒素原子、セレン原子、テルル原子から選ばれるヘテロ原子を１ないし５個含有する複素環基などからなるヘテロアリール基があげられ、また「ヘテロアリールアルキニル」の「アルキニル」としては、上記「置換されていてもよいアルキニル」の炭素数２〜３０の直鎖、分枝鎖又は環状のアルキニル基が挙げられる。
【００５７】
Ｒ１における「置換されていてもよいシクロアルキル」の「シクロアルキル」としては、例えば、炭素数３〜１０のシクロアルキルがあげられる。好ましい「シクロアルキル」は、炭素数３〜８のシクロアルキルである。さらに好ましい「シクロアルキル」は、炭素数３〜５のシクロアルキルである。具体的な「シクロアルキル」として、シクロプロピル、シクロブチル、シクロペンチル、メチルシクロペンチル、シクロヘキシル、メチルシクロヘキシル、ジメチルシクロヘキシル、シクロヘプチル又はシクロオクチルなどがあげられる。
【００５８】
Ｒ１における「ハロゲン」としては、フッ素原子、塩素原子、臭素原子、ヨウ素原子などがあげられる。
【００５９】
Ｒ２〜Ｒ５は、同一又は相異なり、水素原子、置換されていてもよいアルキル、置換されていてもよいアルケニル、置換されていてもよいアルキニル、置換されていてもよいアリール、置換されていてもよいアリールアルキル、置換されていてもよいヘテロアリール、置換されていてもよいヘテロアリールアルキル、置換されていてもよいシクロアルキル、ハロゲン、シアノ、ニトロ又はヒドロキシルであり、上記Ｒ１で示した置換基と同じものが挙げられる。
【００６０】
環構造Ａ、Ｂは、同一又は相異なり、５〜７員環で形成される環があげられる。具体的には、置換されていてもよいベンゼン環、２、３位で縮環した置換されていてもよいチオフェン環、３、４位で縮環した置換されていてもよいチオフェン環、２、３位で縮環した置換されていてもよいフラン環、３、４位で縮環した置換されていてもよいフラン環、２、３位で縮環した置換されていてもよいセレノフェン環、３、４位で縮環した置換されていてもよいセレノフェン環、２、３位で縮環した置換されていてもよいピロール環、３、４位で縮環した置換されていてもよいピロール環、置換されていてもよいチアゾール環、２、３位で縮環した置換されていてもよいピリジン環、３、４位で縮環した置換されていてもよいピリジン環、２、３位で縮環した置換されていてもよいピラジン環、４、５位で縮環した置換されていてもよいピリミジン環、３、４位で縮環した置換されていてもよいピリダジン環、４、５位で縮環した置換されていてもよいピリダジン環であり、好ましくは、置換されていてもよいベンゼン環、２、３位で縮環した置換されていてもよいチオフェン環、３、４位で縮環した置換されていてもよいチオフェン環、２、３位で縮環した置換されていてもよいフラン環、３、４位で縮環した置換されていてもよいフラン環、２、３位で縮環した置換されていてもよいセレノフェン環、３、４位で縮環した置換されていてもよいセレノフェン環、２、３位で縮環した置換されていてもよいピロール環、３、４位で縮環した置換されていてもよいピロール環、置換されていてもよいチアゾール環であり、より好ましくは、２、３位で縮環した置換されていてもよいチオフェン環、２、３位で縮環した置換されていてもよいフラン環、２、３位で縮環した置換されていてもよいセレノフェン環が例示される。
【００６１】
ジヒドロインダセン化合物（１）として、好ましくは、下記一般式（３）で表されるジヒドロインダセン化合物（以下、ジヒドロインダセン化合物（３）と称する。）が挙げられる。
0005581596.tif 000004
【００６２】
式（３）中、Ｒ１〜Ｒ５及びｐは、式（１）におけるＲ１〜Ｒ５及びｐの説明で記載したものと同じであり、
Ｒ６〜Ｒ９は、同一又は相異なり、水素原子、置換されていてもよいアルキル、置換されていてもよいアルケニル、置換されていてもよいアルキニル、置換されていてもよいアルコキシ、置換されていてもよいアルキルチオ、置換されていてもよいアリール、置換されていてもよいアリールオキシ、置換されていてもよいアリールチオ、置換されていてもよいアリールアルキル、置換されていてもよいアリールアルコキシ、置換されていてもよいアリールアルキルチオ、置換されていてもよいアリールアルケニル、置換されていてもよいアリールアルキニル、置換されていてもよいボリル、置換されていてもよいアミノ、置換されていてもよいシリル、置換されていてもよいシリルオキシ、置換されていてもよいアリールスルフォニルオキシ、置換されていてもよいアルキルスルフォニルオキシ、置換されていてもよいヘテロアリール、置換されていてもよいヘテロアリールオキシ、置換されていてもよいヘテロアリールチオ、置換されていてもよいヘテロアリールアルキル、置換されていてもよいヘテロアリールアルコキシ、置換されていてもよいヘテロアリールアルキルチオ、置換されていてもよいヘテロアリールアルケニル、置換されていてもよいヘテロアリールアルキニル、置換されていてもよいシクロアルキル、ハロゲン、シアノ、ニトロ又はヒドロキシルを表し、上記Ｒ１で示した置換基と同じものが挙げられる。
Ｘは、同一又は相異なり、硫黄、酸素、セレン、テルル原子、ＳＯ２、又はＮ−Ｒ１０で表される基を表し、
Ｒ１０は、水素原子、置換されていてもよいアルキル、置換されていてもよいアリール、又は置換されていてもよいヘテロアリールを表し、上記Ｒ１で示した置換基と同じものが挙げられる。
【００６３】
ジヒドロインダセン化合物（３）のうち好ましい化合物群としては、以下のものが挙げられる。
【００６４】
・式（３）で表されるジヒドロインダセン化合物において、Ｒ１が水素原子、炭素数１〜３０の置換されていてもよいアルキル、炭素数２〜３０の置換されていてもよいアルケニル、炭素数２〜３０の置換されていてもよいアルキニル、又は炭素数１〜３０の置換されていてもよいアルコキシであり、
Ｒ６〜Ｒ９は、同一又は相異なり、水素原子、炭素数１〜３０の置換されていてもよいアルキル、炭素数２〜３０の置換されていてもよいアルケニル、炭素数２〜３０の置換されていてもよいアルキニル、炭素数１〜３０の置換されていてもよいアルコキシ、炭素数６〜３０の置換されていてもよいアリール、置換されていてもよいシリル、置換されていてもよいヘテロアリール又はハロゲンであり、
Ｒ２〜Ｒ５は、同一又は相異なり、水素原子、又は炭素数１〜３０の置換されていてもよいアルキルであり、
Ｘは、同一又は相異なり、硫黄、酸素、セレン、又はＳＯ２であるジヒドロインダセン化合物。
【００６５】
・式（３）で表されるジヒドロインダセン化合物において、Ｒ６及びＲ８が、同一又は相異なり、水素原子、炭素数１〜３０の置換されていてもよいアルキル、炭素数６〜３０の置換されていてもよいアリール、置換されていてもよいヘテロアリール又はハロゲンであるジヒドロインダセン化合物。
【００６６】
・式（３）で表されるジヒドロインダセン化合物において、Ｒ１〜Ｒ５、Ｒ７、及びＲ９が、同一又は相異なり、水素原子、メチル又はエチルであるジヒドロインダセン化合物。
【００６７】
式（３）で表されるジヒドロインダセン化合物において、Ｘは、好ましくは硫黄原子である。Ｘが硫黄原子であるものとしては、以下のものが挙げられる。
【００６８】
・式（３）で表されるジヒドロインダセン化合物において、Ｘが硫黄原子であり、Ｒ１〜Ｒ５、Ｒ７及びＲ９が、それぞれ水素原子を表し、ｐ＝２、Ｒ６及びＲ８が、それぞれ、炭素数１〜２０のアルキル基又は炭素数１〜２０のアルコキシ基である、ジヒドロインダセン化合物。この化合物群のなかでも炭素数１〜２０のアルキル基が、ｎ−ヘキシルであるものがより好ましい。
【００６９】
・式（３）で表されるジヒドロインダセン化合物において、Ｘが、硫黄原子であり、Ｒ１〜Ｒ５、Ｒ７及びＲ９が、それぞれ水素原子を表し、ｐ＝２、Ｒ６及びＲ８が、それぞれ、５−（Ｃ１−２０アルキル）チオフェン−２−イルであるジヒドロインダセン化合物。この化合物群のなかでも５−（Ｃ１−２０アルキル）チオフェン−２−イル基が、５−ｎ−ヘキシルチオフェン−２−イルであるものがより好ましい。
【００７０】
・式（３）で表されるジヒドロインダセン化合物において、Ｘが、硫黄原子であり、Ｒ１〜Ｒ５、Ｒ７及びＲ９が、それぞれ水素原子を表し、ｐ＝２、Ｒ６及びＲ８が、それぞれ、４−（Ｃ１−２０アルキル）フェニル−１−イル、又は４−（Ｃ１−２０）アルコキシフェニル−１−イルであるジヒドロインダセン化合物。この化合物群の中でも４−（Ｃ１−２０アルキル）フェニル−１−イル、が、４−ｎ−へキシルフェニルである化合物、又は４−（Ｃ１−２０）アルコキシフェニル−１−イルが４−ｎ−ヘキシルオキシフェニルである化合物がより好ましい。
【００７１】
本発明のジヒドロインダセン化合物（３）の具体例としては、下記一般式（３−１）〜（３−１４４）で表される化合物が挙げられるが、これらに限定されるものではない。式中、ｎは同一又は相異なり、０〜３０の整数を表す。
【００７２】
0005581596.tif 000005
0005581596.tif 000006
【００７３】
0005581596.tif 000007
0005581596.tif 000008
【００７４】
0005581596.tif 000009
0005581596.tif 000010
【００７５】
0005581596.tif 000011
0005581596.tif 000012
【００７６】
0005581596.tif 000013
0005581596.tif 000014
【００７７】
0005581596.tif 000015
0005581596.tif 000016
【００７８】
0005581596.tif 000017
0005581596.tif 000018
【００７９】
0005581596.tif 000019
0005581596.tif 000020
【００８０】
0005581596.tif 000021
0005581596.tif 000022
【００８１】
0005581596.tif 000023
0005581596.tif 000024
【００８２】
0005581596.tif 000025
0005581596.tif 000026
【００８３】
0005581596.tif 000027
0005581596.tif 000028
【００８４】
ジヒドロインダセン化合物（３）としては、好ましくは、式（３−１）、（３−４）、（３−７）、（３−１０）、（３−１３）、（３−１６）、（３−１９）、（３−２２）、（３−２５）、（３−２８）、（３−３１）、（３−３４）、（３−３７）、（３−４０）、（３−４３）、（３−４６）、（３−４９）、（３−５２）、（３−５５）、（３−５８）、（３−６１）、（３−６４）、（３−６７）、（３−７０）、（３−７３）、（３−７６）、（３−７９）、（３−８２）、（３−８５）、（３−８８）、（３−９１）、（３−９４）、（３−９７）、（３−１００）、（３−１０３）、（３−１０６）、（３−１０９）、（３−１１１）、（３−１１３）、（３−１１５）、（３−１１７）、（３−１１９）、（３−１２１）、（３−１２３）、（３−１２５）、（３−１２７）、（３−１２９）、（３−１３１）、（３−１３３）、（３−１３５）、（３−１３７）、（３−１３９）、（３−１４１）、（３−１４３）で表される化合物が挙げられ、さらに好ましくは、式（３−１）、（３−７）、（３−１３）、（３−１９）、（３−２５）、（３−３１）、（３−３７）、（３−４３）、（３−４９）、（３−５５）、（３−６１）、（３−６７）、（３−７３）、（３−７９）、（３−８５）、（３−９１）、（３−９７）、（３−１０３）、（３−１０９）、（３−１１１）、（３−１１３）、（３−１１５）、（３−１１７）、（３−１１９）、（３−１２１）、（３−１２３）、（３−１２５）、（３−１２７）、（３−１２９）、（３−１３１）、（３−１３３）、（３−１３５）、（３−１３７）、（３−１３９）、（３−１４１）、（３−１４３）で表される化合物が挙げられる。
【００８５】
ジヒドロインダセン化合物（３）（但し、Ｒ２〜Ｒ５は全て水素）は、下記一般式（４）で表されるジヒドラゾン化合物（以下、ジヒドラゾン化合物（４）と称する。）に塩基性試薬を作用させることにより製造することができる。
0005581596.tif 000029
【００８６】
式（４）中、Ｒ１及びＲ６〜Ｒ９は、同一又は相異なり、水素原子、置換されていてもよいアルキル、置換されていてもよいアルケニル、置換されていてもよいアルキニル、置換されていてもよいアルコキシ、置換されていてもよいアルキルチオ、置換されていてもよいアリール、置換されていてもよいアリールオキシ、置換されていてもよいアリールチオ、置換されていてもよいアリールアルキル、置換されていてもよいアリールアルコキシ、置換されていてもよいアリールアルキルチオ、置換されていてもよいアリールアルケニル、置換されていてもよいアリールアルキニル、置換されていてもよいボリル、置換されていてもよいアミノ、置換されていてもよいシリル、置換されていてもよいシリルオキシ、置換されていてもよいアリールスルフォニルオキシ、置換されていてもよいアルキルスルフォニルオキシ、置換されていてもよいヘテロアリール、置換されていてもよいヘテロアリールオキシ、置換されていてもよいヘテロアリールチオ、置換されていてもよいヘテロアリールアルキル、置換されていてもよいヘテロアリールアルコキシ、置換されていてもよいヘテロアリールアルキルチオ、置換されていてもよいヘテロアリールアルケニル、置換されていてもよいヘテロアリールアルキニル、置換されていてもよいシクロアルキル、ハロゲン、シアノ、ニトロ又はヒドロキシルであり、
ｐは、０、１、又は２であり、
Ｒ１１〜Ｒ１４は、同一又は相異なり、水素原子、置換されていてもよいアルキル、置換されていてもよいアリール、置換されていてもよいアリールスルホニル、置換されていてもよいシリルであり、
Ｘは、同一又は相異なり、硫黄、酸素、セレン、テルル原子、ＳＯ２、Ｎ−Ｒ１０で表される基であり、
Ｒ１０は、水素原子、置換されていてもよいアルキル、置換されていてもよいアリール、又は置換されていてもよいヘテロアリールである。
【００８７】
本発明のジヒドラゾン化合物（４）の置換基について、さらに詳しく述べる。
Ｒ１及びｐは、式（１）におけるＲ１及びｐの説明で記載したものと同じものである。
Ｒ６〜Ｒ１０及びＸは、式（３）におけるＲ６〜Ｒ１０及びＸの説明で記載したものと同じものである。
Ｒ１１〜Ｒ１４は、同一又は相異なり、水素原子、置換されていてもよいアルキル、置換されていてもよいアリール、置換されていてもよいアリールスルホニル、又は置換されていてもよいシリルを表す。
【００８８】
Ｒ１１〜Ｒ１４で表される、水素原子、置換されていてもよいアルキル、置換されていてもよいアリールは、上記Ｒ１で示した置換基と同じものが挙げられる。
【００８９】
Ｒ１１〜Ｒ１４において、「置換されていてもよいアリールスルホニル」の「アリールスルホニル」としては、炭素原子数６〜３０のアリールスルホニル基が挙げられ、その具体例としては、フェニルスルホニル基、２−トリルスルホニル基、３−トリルスルホニル基、４−トリルスルホニル基、２，３−キシリルスルホニル基、２，４−キシリルスルホニル基、２，５−キシリルスルホニル基、２，６−キシリルスルホニル基、３，４−キシリルスルホニル基、３，５−キシリルスルホニル基、２，３，４−トリメチルフェニルスルホニル基、２，３，５−トリメチルフェニルスルホニル基、２，３，６−トリメチルフェニルスルホニル基、２，４，６−トリメチルフェニルスルホニル基、３，４，５−トリメチルフェニルスルホニル基、２，３，４，５−テトラメチルフェニルスルホニル基、２，３，４，６−テトラメチルフェニルスルホニル基、２，３，５，６−テトラメチルフェニルスルホニル基、ペンタメチルフェニルスルホニル基、エチルフェニルスルホニル基、ｎ−プロピルフェニルスルホニル基、イソプロピルフェニルスルホニル基、ｎ−ブチルフェニルスルホニル基、ｓ−ブチルフェニルスルホニル基、ｔ−ブチルフェニルスルホニル基、ｎ−ペンチルフェニルスルホニル基、ネオペンチルフェニルスルホニル基、ｎ−ヘキシルフェニルスルホニル基、ｎ−オクチルフェニルスルホニル基、ｎ−デシルフェニルスルホニル基、ｎ−ドデシルフェニルスルホニル基、ｎ−テトラデシルフェニルスルホニル基、ナフチルスルホニル基、アントラセニルスルホニル基、フルオレニルスルホニル基などが例示され、好ましくはフェニルスルホニル基、４−トリルスルホニル基、ｎ−ヘキシルフェニルスルホニル基、ｎ−オクチルフェニルスルホニル基、ｎ−デシルフェニルスルホニル基、ｎ−ドデシルフェニルスルホニル基、ｎ−テトラデシルフェニルスルホニル基、ナフチルスルホニル基、アントラセニルスルホニル基、フルオレニルスルホニル基が挙げられる。
Ｒ１１〜Ｒ１４において、ハロゲン置換の炭素原子数６〜３０のアリールスルホニル基の具体例としては、これらのアリールスルホニル基が、フッ素原子、塩素原子、臭素原子、ヨウ素原子などのハロゲン原子で置換されたものが例示される。
【００９０】
Ｒ１１〜Ｒ１４における「置換されてもよいシリル基」としては、炭化水素基で置換されたシリル基が挙げられ、その炭化水素基としては、例えば、メチル基、エチル基、ｎ−プロピル基、イソプロピル基、ｎ−ブチル基、ｓ−ブチル基、ｔ−ブチル基、イソブチル基、ｎ−ペンチル基、ｎ−ヘキシル基、シクロヘキシル基、ｎ−ヘプチル基、ｎ−オクチル基、ｎ−ノニル基、ｎ−デシル基などの炭素原子数１〜３０のアルキル基、フェニル基などのアリール基などが例示される。かかる炭素原子数１〜３０の炭化水素で置換されたシリル基の具体例としては、メチルシリル基、エチルシリル基、フェニルシリル基などの炭素原子数１〜３０の一置換シリル基、ジメチルシリル基、ジエチルシリル基、ジフェニルシリル基などの炭素原子数１〜３０の炭化水素基で置換された二置換シリル基、トリメチルシリル基、トリエチルシリル基、トリ−ｎ−プロピルシリル基、トリイソプロピルシリル基、トリ−ｎ−ブチルシリル基、トリ−ｓ−ブチルシリル基、トリ−ｔ−ブチルシリル基、トリ−イソブチルシリル基、ｔ−ブチル−ジメチルシリル基、トリ−ｎ−ペンチルシリル基、トリ−ｎ−ヘキシルシリル基、トリシクロヘキシルシリル基、トリフェニルシリル基などの炭素原子数１〜３０の炭化水素基で置換された三置換シリル基などが例示され、好ましくはトリメチルシリル基、ｔ−ブチルジメチルシリル基、トリフェニルシリル基が挙げられる。
Ｒ１１〜Ｒ１４において、ハロゲン置換の炭素原子数６〜３０のシリル基の具体例としては、上記のような炭化水素基のほかにフッ素原子、塩素原子、臭素原子、ヨウ素原子などのハロゲン原子で置換されたものが例示される。
【００９１】
ジヒドラゾン化合物（４）のうち好ましい化合物群としては、以下のものが挙げられる。
【００９２】
・式（４）で表されるジヒドラゾン化合物において、Ｒ１は水素原子、炭素数１〜３０の置換されていてもよいアルキル、炭素数２〜３０の置換されていてもよいアルケニル、炭素数２〜３０の置換されていてもよいアルキニル、又は炭素数１〜３０の置換されていてもよいアルコキシであり、
Ｒ６〜Ｒ９は、同一又は相異なり、水素原子、炭素数１〜３０の置換されていてもよいアルキル、炭素数２〜３０の置換されていてもよいアルケニル、炭素数２〜３０の置換されていてもよいアルキニル、炭素数１〜３０の置換されていてもよいアルコキシ、炭素数６〜３０の置換されていてもよいアリール、置換されていてもよいシリル、置換されていてもよいヘテロアリール又はハロゲンであり、
Ｒ２〜Ｒ５は、同一又は相異なり、水素原子、又は炭素数１〜３０の置換されていてもよいアルキルであり、
Ｘは、同一又は相異なり、硫黄、酸素、セレン、又はＳＯ２であり、
Ｒ１１〜Ｒ１４は、同一又は相異なり、水素原子、炭素数１〜３０の置換されていてもよいアルキル、炭素数６〜３０の置換されていてもよいアリールスルホニル、又は置換されていてもよいシリルであるジヒドラゾン化合物。
【００９３】
・式（４）で表されるジヒドラゾン化合物において、Ｒ６及びＲ８は、同一又は相異なり、炭素数１〜３０の置換されていてもよいアルキル、炭素数６〜３０の置換されていてもよいアリール、置換されていてもよいヘテロアリール又はハロゲンであるジヒドラゾン化合物。
【００９４】
・式（４）で表されるジヒドラゾン化合物において、Ｒ１、Ｒ７、及びＲ９は、同一又は相異なり、水素原子、メチル、又はエチルであるジヒドラゾン化合物。
・式（４）で表されるジヒドラゾン化合物において、Ｘが、硫黄原子であり、Ｒ１〜Ｒ５、Ｒ７、Ｒ９及びＲ１１〜Ｒ１４が、それぞれ、水素原子であり、ｐ＝２であり、Ｒ６及びＲ８が、炭素数１〜２０のアルキル基又は炭素数１〜２０のアルコキシ基であるジヒドラゾン化合物。
・式（４）で表されるジヒドラゾン化合物において、Ｘが、硫黄原子であり、Ｒ１〜Ｒ５、Ｒ７、Ｒ９及びＲ１１〜Ｒ１４が、それぞれ、水素原子であり、ｐ＝２であり、Ｒ６及びＲ８が、５−（Ｃ１−２０アルキル）チオフェン−２−イルであるジヒドラゾン化合物。
【００９５】
・式（４）で表されるジヒドラゾン化合物において、Ｘが、硫黄原子であり、Ｒ１〜Ｒ５、Ｒ７、Ｒ９及びＲ１１〜Ｒ１４が、それぞれ、水素原子であり、ｐ＝２であり、Ｒ６及びＲ８が、４−（Ｃ１−２０アルキル）フェニル−１−イル又は４−（Ｃ１−２０）アルコキシフェニル−１−イルであるジヒドラゾン化合物。
・式（４）で表されるジヒドラゾン化合物において、Ｘが、硫黄原子であるジヒドラゾン化合物。
・式（４）で表されるジヒドラゾン化合物において、Ｘが、硫黄原子であり、Ｒ１〜Ｒ５、Ｒ７、Ｒ９及びＲ１１〜Ｒ１４が、それぞれ、水素原子であり、ｐ＝２であり、Ｒ６及びＲ８が、それぞれ、ｎ−ヘキシルであるジヒドラゾン化合物。
【００９６】
・式（４）で表されるジヒドラゾン化合物において、Ｘが、硫黄原子であり、Ｒ１〜Ｒ５、Ｒ７、Ｒ９及びＲ１１〜Ｒ１４が、それぞれ、水素原子であり、ｐ＝２であり、Ｒ６及びＲ８が、それぞれ、５−ｎ−ヘキシルチオフェン−２−イルであるジヒドラゾン化合物。
・式（４）で表されるジヒドラゾン化合物において、Ｘが、硫黄原子であり、Ｒ１〜Ｒ５、Ｒ７、Ｒ９及びＲ１１〜Ｒ１４が、それぞれ、水素原子であり、ｐ＝２であり、Ｒ６及びＲ８が、それぞれ、４−ｎ−ヘキシルフェニルであるジヒドラゾン化合物。
【００９７】
ジヒドラゾン化合物（４）としては、具体的には、下記一般式（４−１）〜（４−７４）で表される化合物が挙げられるが、これらに限定されるものではない。式中、ｎは同一又は相異なり、０〜３０の整数を表す。
【００９８】
0005581596.tif 000030
0005581596.tif 000031
0005581596.tif 000032
【００９９】
0005581596.tif 000033
0005581596.tif 000034
【０１００】
0005581596.tif 000035
0005581596.tif 000036
【０１０１】
0005581596.tif 000037
0005581596.tif 000038
【０１０２】
0005581596.tif 000039
0005581596.tif 000040
【０１０３】
0005581596.tif 000041
0005581596.tif 000042
【０１０４】
0005581596.tif 000043
0005581596.tif 000044
【０１０５】
0005581596.tif 000045
0005581596.tif 000046
【０１０６】
0005581596.tif 000047
0005581596.tif 000048
【０１０７】
ジヒドラゾン化合物（４）としては、好ましくは、式（４−１）、（４−３）、（４−５）、（４−７）、（４−９）、（４−１１）、（４−１３）、（４−１５）、（４−１７）、（４−１９）、（４−２１）、（４−２３）、（４−２５）、（４−２７）、（４−２９）、（４−３１）、（４−３３）、（４−３５）、（４−３７）、（４−３９）、（４−４１）、（４−４３）、（４−４５）、（４−４７）、（４−４９）、（４−５１）、（４−５３）、（４−５５）、（４−５７）、（４−５９）、（４−６１）、（４−６３）、（４−６５）、（４−６７）、（４−６９）、（４−７１）、（４−７３）で表される化合物が挙げられ、さらに好ましくは、式（４−１）、（４−３）、（４−５）、（４−７）、（４−９）、（４−１１）、（４−１３）、（４−２９）、（４−３１）、（４−３７）、（４−３９）、（４−４１）、（４−４３）、（４−４５）、（４−４７）、（４−４９）、（４−６７）、（４−６９）で表される化合物が挙げられる。
【０１０８】
ジヒドラゾン化合物（４）に塩基性試薬を作用させる反応は、通常、溶媒中で行う。反応溶媒の例としては、例えば、水、ペンタン、ヘキサン、ヘプタン、シクロペンタン、シクロヘキサン、デカリン、ジクロロメタン、クロロホルム等の脂肪族炭化水素、ベンゼン、トルエン、キシレン、クメン、エチルベンゼン、モノクロロベンゼン、ジクロロベンゼン等の芳香族炭化水素、ジエチルエーテル、メチル−ｔ−ブチルエーテル、ＴＨＦ、１，３−ジオキソラン、１，３−ジオキサン、１，４−ジオキサン、ジエチレングリコール、エチレングリコール、トリエチレングリコール、プロピレングリコール等のエーテル類、メタノール、エタノール、ｎ−プロパノール、イソプロパノール、ｎ−ブタノール、ｔ−ブタノール等のアルコール類、ＤＭＳＯ等が挙げられる。使用する溶媒の好ましいものとしては、水、ジクロロメタン、クロロホルム、ベンゼン、トルエン、ジエチルエーテル、メチル−ｔ−ブチルエーテル、ＴＨＦ、１，３−ジオキソラン、１，３−ジオキサン、１，４−ジオキサン、ジエチレングリコール、エチレングリコール、トリエチレングリコール、プロピレングリコール、ｎ−ブタノール、ｔ−ブタノール、ＤＭＳＯが挙げられ、さらに好ましくはトルエン、１，４−ジオキサン、ジエチレングリコール、エチレングリコール、トリエチレングリコール、ｔ−ブタノール、ＤＭＳＯ等が挙げられる。これらの溶媒は単独で使用してもよいし、２種類以上を混合して使用してもよい。
【０１０９】
反応に用いられる塩基性試薬としては、例えば、水酸化カリウム、水酸化ナトリウム、炭酸カリウム、炭酸ナトリウム、カリウムｔ−ブトキシド、ナトリウムｔ−ブトキシド、ナトリウム、ナトリウムメトキシド、ナトリウムエトキシド、カリウムメトキシド、カリウムエトキシド、リチウム水素化アルミニウムなどが挙げられる。塩基性試薬は単独で用いてもよいし、２種類以上を混合してもよい。
【０１１０】
塩基性試薬の使用量は、ジヒドラゾン化合物（４）に対して、通常、０．５モル倍から２５モル倍、好ましくは２モル倍から２０モル倍、更に好ましくは５モル倍から１５モル倍である。塩基性試薬の使用量が少なすぎると、一方のヒドラゾンのみメチレンに変換された化合物の割合が増加する。
【０１１１】
ジヒドラゾン化合物の反応溶液の濃度は特に限定されないが、通常溶媒１リットル当たり０．０００１モルから１０モル、好ましくは０．００１モルから５モル、更に好ましくは０．０１モルから１モルの範囲である。
【０１１２】
滴下する塩基性試薬の溶液の濃度は特に限定されないが、通常溶媒１リットル当たり０．００１モルから２０モル、好ましくは０．０１モルから１０モル、更に好ましくは０．１モルから５モルの範囲である。
【０１１３】
塩基性試薬とジヒドラゾン化合物との反応は、通常、塩基性試薬の溶液とジヒドラゾン化合物の溶液を混合することで行うことができる。混合は、双方の溶液を一度に混ぜ合わせることでも行うことができるが、反応を制御する観点からは、一方の溶液をもう一方の溶液へ滴下することで行うことが好ましい。滴下時間は特に制限されないが、反応熱による内温上昇が制御できる範囲内で滴下することが好ましい。
【０１１４】
塩基性試薬とジヒドラゾン化合物との反応における、滴下時の温度は、通常、−７８℃から溶媒の沸点、好ましくは０℃から溶媒の沸点、更に好ましくは５０℃から溶媒の沸点の範囲である。
【０１１５】
滴下終了後の温度は特に制限されないが、滴下時の温度を保ったまま反応を行っても良いし、溶媒の沸点まで昇温して反応を行っても良い。反応時間は特に制限されないが、通常、１分から７２時間である。
【０１１６】
本反応を停止させる場合は、反応液に例えば、水、希塩酸などを添加する。反応停止後、通常の後処理、例えば抽出、洗浄等の操作を行うことで、ジヒドロインダセン化合物の粗生成物を得ることができる。ジヒドロインダセン化合物の粗生成物は、晶析、昇華、各種クロマトグラフィーなどの操作をすることにより精製を行ってもよい。
【０１１７】
式（３）において、Ｒ６及びＲ８が、水素以外のジヒドロインダセン化合物のその他の製造法として、Ｒ６及びＲ８が、臭素又はヨウ素であるジヒドロインダセン化合物を用いて製造するクロスカップリング法がある。例えば、「オーガニック  レターズ」（米国、２００５年、７巻、２５号、７９５−７９７頁）に記載の通り、ジブロモインデノフルオレンを用いて、鈴木カップリング反応を行うことにより製造することができる。
【０１１８】
式（３）において、Ｒ２〜Ｒ５が、水素以外であるジヒドロインダセン化合物の製造法としては、種々の方法が用いられる。例えば、「ジャーナル  オブ  ザ  アメリカン  ケミカル  ソサエティー」（米国、２００５年、１２７巻、１１７６３−１１７６８頁）に記載のように、Ｒ２〜Ｒ５が水素であるジヒドロインダセン化合物に塩基性試薬存在下でハロゲンアルキルを作用させることにより、Ｒ２〜Ｒ５がアルキル基であるジヒドロインダセン化合物を製造することもできる。
【０１１９】
ジヒドラゾン化合物（４）は、下記一般式（５）で表されるインダセンジオン化合物（以下、インダセンジオン化合物（５）と称する。）にヒドラジン類試薬を作用させることにより、得ることができる。
0005581596.tif 000049
【０１２０】
式（５）中、Ｒ１及びＲ６〜Ｒ９は、同一又は相異なり、水素原子、置換されていてもよいアルキル、置換されていてもよいアルケニル、置換されていてもよいアルキニル、置換されていてもよいアルコキシ、置換されていてもよいアルキルチオ、置換されていてもよいアリール、置換されていてもよいアリールオキシ、置換されていてもよいアリールチオ、置換されていてもよいアリールアルキル、置換されていてもよいアリールアルコキシ、置換されていてもよいアリールアルキルチオ、置換されていてもよいアリールアルケニル、置換されていてもよいアリールアルキニル、置換されていてもよいボリル、置換されていてもよいアミノ、置換されていてもよいシリル、置換されていてもよいシリルオキシ、置換されていてもよいアリールスルフォニルオキシ、置換されていてもよいアルキルスルフォニルオキシ、置換されていてもよいヘテロアリール、置換されていてもよいヘテロアリールオキシ、置換されていてもよいヘテロアリールチオ、置換されていてもよいヘテロアリールアルキル、置換されていてもよいヘテロアリールアルコキシ、置換されていてもよいヘテロアリールアルキルチオ、置換されていてもよいヘテロアリールアルケニル、置換されていてもよいヘテロアリールアルキニル、置換されていてもよいシクロアルキル、ハロゲン、シアノ、ニトロ又はヒドロキシルであり、
ｐは、０，１、又は２であり、
Ｘは、同一又は相異なり、硫黄、酸素、セレン、テルル原子、ＳＯ２、Ｎ−Ｒ１０で表される基であり、
Ｒ１０は、水素原子、置換されていてもよいアルキル、置換されていてもよいアリール、又は置換されていてもよいヘテロアリールである。
但し、Ｘ＝Ｓ、Ｒ１＝Ｈ、ｐ＝２、Ｒ７＝Ｒ９＝ヘキシルの場合、及びＸ＝Ｓ、Ｒ１＝オクチル、ｐ＝２、Ｒ６〜Ｒ９＝Ｈの場合は除く。
【０１２１】
式（５）において、Ｒ１、ｐ、及びＸは、式（１）におけるＲ１、ｐ、及びＸの説明で記載したものと同じものがあげられ、同様のものが好ましい。
Ｒ６〜Ｒ１０は、式（３）におけるＲ６〜Ｒ１０の説明で記載したものと同じものがあげられ、同様のものが好ましい。
【０１２２】
式（５）のインダセンジオン化合物のうち好ましい化合物群としては、以下のものが挙げられる。
【０１２３】
・Ｒ１は水素原子、炭素数１〜３０の置換されていてもよいアルキル、炭素数２〜３０の置換されていてもよいアルケニル、炭素数２〜３０の置換されていてもよいアルキニル、又は炭素数１〜３０の置換されていてもよいアルコキシであり、
Ｒ６〜Ｒ９は、同一又は相異なり、水素原子、炭素数１〜３０の置換されていてもよいアルキル、炭素数２〜３０の置換されていてもよいアルケニル、炭素数２〜３０の置換されていてもよいアルキニル、炭素数１〜３０の置換されていてもよいアルコキシ、炭素数６〜３０の置換されていてもよいアリール、置換されていてもよいシリル、置換されていてもよいヘテロアリール又はハロゲンであり、
Ｘは、同一又は相異なり、硫黄、酸素、セレン、又はＳＯ２であるインダセンジオン化合物。
【０１２４】
・Ｒ６及びＲ８は、同一又は相異なり、炭素数１〜３０の置換されていてもよいアルキル、炭素数６〜３０の置換されていてもよいアリール、置換されていてもよいヘテロアリール又はハロゲンであるインダセンジオン化合物。
・Ｒ１、Ｒ７、及びＲ９は、同一又は相異なり、水素原子、メチル、又はエチルであるインダセンジオン化合物。
・式（５）のインダセンジオン化合物において、Ｘが、硫黄原子であり、Ｒ１〜Ｒ５、Ｒ７、Ｒ９及びＲ１１〜Ｒ１４が、それぞれ、水素原子であり、ｐ＝２であり、Ｒ６及びＲ８が、炭素数１〜２０のアルキル基又は炭素数１〜２０のアルコキシ基であるインダセンジオン化合物。
・式（５）のインダセンジオン化合物において、Ｘが、硫黄原子であり、Ｒ１〜Ｒ５、Ｒ７、Ｒ９及びＲ１１〜Ｒ１４が、それぞれ、水素原子であり、ｐ＝２であり、Ｒ６及びＲ８が、５−（Ｃ１−２０アルキル）チオフェン−２−イルであるインダセンジオン化合物。
【０１２５】
・式（５）のインダセンジオン化合物において、Ｘが、硫黄原子であり、Ｒ１〜Ｒ５、Ｒ７、Ｒ９及びＲ１１〜Ｒ１４が、それぞれ、水素原子であり、ｐ＝２であり、Ｒ６及びＲ８が、４−（Ｃ１−２０アルキル）フェニル−１−イル又は４−（Ｃ１−２０）アルコキシフェニル−１−イルであるインダセンジオン化合物。
・式（５）のインダセンジオン化合物においてＸ＝Ｓであるインダセンジオン化合物。
・式（５）のインダセンジオン化合物においてＲ７＝Ｒ９＝Ｈ、ｐ＝２、且つＲ６＝Ｒ８＝ｎ−ヘキシルであるインダセンジオン化合物。
・式（５）のインダセンジオン化合物においてＸ＝Ｓ、Ｒ１＝Ｒ７＝Ｒ９＝Ｈ、ｐ＝２、且つＲ６＝Ｒ８＝５−ｎ−ヘキシルチオフェン−２−イルであるインダセンジオン化合物。
・式（５）のインダセンジオン化合物においてＸ＝Ｓ、Ｒ１＝Ｒ７＝Ｒ９＝Ｈ、ｐ＝２、且つＲ６＝Ｒ８＝４−ｎ−ヘキシルフェニルであるインダセンジオン化合物。
【０１２６】
式（５）で表されるインダセンジオン化合物としては、具体的には、下記一般式（５−１）〜（５−３６）で表される化合物が挙げられるが、これらに限定されるものではない。式中、ｎは同一又は相異なり、０〜３０の整数を表す。
【０１２７】
0005581596.tif 000050
0005581596.tif 000051
【０１２８】
【化１】
0005581596.tif 000052
0005581596.tif 000053
【０１２９】
0005581596.tif 000054
0005581596.tif 000055
【０１３０】
0005581596.tif 000056
0005581596.tif 000057
0005581596.tif 000058
【０１３１】
インダセンジオン化合物（５）としては、好ましくは、式（５−１）、（５−３）、（５−５）、（５−７）、（５−９）、（５−１１）、（５−１３）、（５−１５）、（５−１７）、（５−１９）、（５−２１）、（５−２３）、（５−２５）、（５−２７）、（５−２９）、（５−３１）、（５−３３）、（５−３５）で表される化合物が挙げられ、さらに好ましくは、式（５−１）、（５−３）、（５−５）、（５−７）、（５−９）、（５−１１）、（５−１３）、（５−１５）、（５−１７）、（５−１９）、（５−２１）、（５−２３）、（５−２５）、（５−２７）、（５−２９）、（５−３１）で表される化合物が挙げられる。
【０１３２】
インダセンジオン化合物（５）のヒドラゾン化反応の反応条件は、特に限定されないが、例えば、「オーガニック  レターズ」（米国、２００１年、３巻、２３号、３６４７−３６５０頁）に記載の通り、ケトン化合物とフェニルヒドラジンを酢酸中で攪拌することにより、ヒドラゾン化合物を得ることができる。調製されたヒドラゾン化合物は単離した後に次の反応に用いてもよいし、「オーガニック  レターズ」（米国、２００２年、４巻、１３号、２１５７−２１５９頁）に記載のようにそのまま用いてもよい。
【０１３３】
反応溶媒の例としては、例えば、水、ペンタン、ヘキサン、ヘプタン、シクロペンタン、シクロヘキサン、デカリン、ジクロロメタン、クロロホルム等の脂肪族炭化水素、ベンゼン、トルエン、キシレン、クメン、エチルベンゼン、モノクロロベンゼン、ジクロロベンゼン等の芳香族炭化水素、ジエチルエーテル、メチル−ｔ−ブチルエーテル、ＴＨＦ、１，３−ジオキソラン、１，３−ジオキサン、１，４−ジオキサン、ジエチレングリコール、エチレングリコール、トリエチレングリコール、プロピレングリコール等のエーテル類、メタノール、エタノール、プロパノール、ｎ−ブタノール、ｔ−ブタノール等のアルコール類、ＤＭＳＯ等が挙げられる。
【０１３４】
使用する溶媒の好ましいものとしては、ジクロロメタン、クロロホルム、ベンゼン、トルエン、ジエチルエーテル、メチル−ｔ−ブチルエーテル、ＴＨＦ、１，３−ジオキソラン、１，３−ジオキサン、１，４−ジオキサン、ジエチレングリコール、エチレングリコール、トリエチレングリコール、プロピレングリコール、ｎ−ブタノール、ｔ−ブタノール、ＤＭＳＯが挙げられ、さらに好ましくはベンゼン、トルエン、ＴＨＦ、１，４−ジオキサン、ジエチレングリコール、エチレングリコール、トリエチレングリコール、ｎ−ブタノール、ｔ−ブタノール、ＤＭＳＯが挙げられる。これらの溶媒は単独で使用してもよいし、２種類以上を混合して使用してもよい。
【０１３５】
反応に用いるヒドラジン類としては、ヒドラジン、ヒドラジン一水和物、ヒドラジン水和物、フェニルヒドラジン、トシルヒドラジン等のアリール置換ヒドラジン類、Ｎ−ｔ−ブチルジメチルシリルヒドラジン等が挙げられる。
【０１３６】
ヒドラジン類の使用量は、インダセンジオン化合物（５）に対して、通常、１．５モル倍から１００モル倍、好ましくは２モル倍から５０モル倍、更に好ましくは２モル倍から２５モル倍である。ヒドラジン類の使用量が少なすぎると、一方のケトンのみヒドラゾン化された化合物の割合が増加する。
【０１３７】
ヒドラジン類とインダセンジオン化合物（５）との反応における、反応の温度は、通常、−７８℃から溶媒の沸点、好ましくは０℃から溶媒の沸点、更に好ましくは５０℃から溶媒の沸点の範囲である。反応時間は特に制限されないが、通常、１分から２４時間である。
【０１３８】
本反応を停止させる場合は、反応液に例えば、水、弱酸性水溶液などを添加する。反応停止後、通常の後処理、例えば抽出、洗浄等の操作を行うことで、ジヒドラゾン化合物の粗生成物を得ることができる。次の脱窒素過程の反応は、ジヒドラゾン化合物の粗生成物を供しても良いし、晶析、各種クロマトグラフィーなどの操作をすることにより精製した後、脱窒素工程の反応に供しても良い。
【０１３９】
インダセンジオン化合物（５）は、下記一般式（６）で表されるテレフタル酸化合物（以下、テレフタル酸化合物と称する。）に酸性試薬を作用させることにより得ることができる。
0005581596.tif 000059
【０１４０】
式（６）中、Ｒ１及びＲ６〜Ｒ９は、同一又は相異なり、水素原子、置換されていてもよいアルキル、置換されていてもよいアルケニル、置換されていてもよいアルキニル、置換されていてもよいアルコキシ、置換されていてもよいアルキルチオ、置換されていてもよいアリール、置換されていてもよいアリールオキシ、置換されていてもよいアリールチオ、置換されていてもよいアリールアルキル、置換されていてもよいアリールアルコキシ、置換されていてもよいアリールアルキルチオ、置換されていてもよいアリールアルケニル、置換されていてもよいアリールアルキニル、置換されていてもよいボリル、置換されていてもよいアミノ、置換されていてもよいシリル、置換されていてもよいシリルオキシ、置換されていてもよいアリールスルフォニルオキシ、置換されていてもよいアルキルスルフォニルオキシ、置換されていてもよいヘテロアリール、置換されていてもよいヘテロアリールオキシ、置換されていてもよいヘテロアリールチオ、置換されていてもよいヘテロアリールアルキル、置換されていてもよいヘテロアリールアルコキシ、置換されていてもよいヘテロアリールアルキルチオ、置換されていてもよいヘテロアリールアルケニル、置換されていてもよいヘテロアリールアルキニル、置換されていてもよいシクロアルキル、ハロゲン、シアノ、ニトロ又はヒドロキシルであり、
ｐは、０，１、又は２であり、
Ｘは、同一又は相異なり、硫黄、酸素、セレン、テルル原子、ＳＯ２、Ｎ−Ｒ１０で表される基であり、
Ｒ１０は、水素原子、置換されていてもよいアルキル、置換されていてもよいアリール、又は置換されていてもよいヘテロアリールである。
但し、Ｒ１＝Ｈ、ｐ＝２、Ｒ７＝Ｒ９＝ｎ−ヘキシル、Ｒ６＝Ｒ８＝ｎ−ヘキシルもしくは水素、Ｘ＝Ｓ、の場合は除く。
【０１４１】
テレフタル酸化合物（６）の置換基について、さらに述べる。
Ｒ１及びｐは、式（１）におけるＲ１及びｐ、の説明で記載したものと同じものが挙げられる。
Ｒ６〜Ｒ１０及びＸは、式（３）におけるＲ６〜Ｒ１０及びＸの説明で記載したものと同じものがあげられる。式（６）において、式（３）に関して好ましい化合物群として示した化合物群と同様の置換基を有する化合物群が好ましい。
【０１４２】
テレフタル酸化合物（６）のうち好ましい化合物群としては、以下のものが挙げられる。
【０１４３】
・式（６）において、Ｒ１は水素原子、炭素数１〜３０の置換されていてもよいアルキル、炭素数２〜３０の置換されていてもよいアルケニル、炭素数２〜３０の置換されていてもよいアルキニル、又は炭素数１〜３０の置換されていてもよいアルコキシであり、
Ｒ６〜Ｒ９は、同一又は相異なり、水素原子、炭素数１〜３０の置換されていてもよいアルキル、炭素数２〜３０の置換されていてもよいアルケニル、炭素数２〜３０の置換されていてもよいアルキニル、炭素数１〜３０の置換されていてもよいアルコキシ、炭素数６〜３０の置換されていてもよいアリール、置換されていてもよいシリル、置換されていてもよいヘテロアリール又はハロゲンであり、
Ｘは、同一又は相異なり、硫黄、酸素、セレン、又はＳＯ２であるテレフタル酸化合物。
式（６）で表されるテレフタル酸化合物において、Ｒ６及びＲ８は、同一又は相異なり、炭素数１〜３０の置換されていてもよいアルキル、炭素数６〜３０の置換されていてもよいアリール、置換されていてもよいヘテロアリール又はハロゲンであるテレフタル酸化合物。
【０１４４】
・式（６）で表されるテレフタル酸化合物において、Ｒ１、Ｒ７、及びＲ９は、同一又は相異なり、水素原子、メチル、又はエチルであるテレフタル酸化合物。
・式（６）のテレフタル酸化合物において、Ｘが、硫黄原子であり、Ｒ１〜Ｒ５、Ｒ７、Ｒ９及びＲ１１〜Ｒ１４が、それぞれ、水素原子であり、ｐ＝２であり、Ｒ６及びＲ８が、炭素数１〜２０のアルキル基又は炭素数１〜２０のアルコキシ基であるテレフタル酸化合物。
・式（６）のテレフタル酸化合物において、Ｘが、硫黄原子であり、Ｒ１〜Ｒ５、Ｒ７、Ｒ９及びＲ１１〜Ｒ１４が、それぞれ、水素原子であり、ｐ＝２であり、Ｒ６及びＲ８が、５−（Ｃ１−２０アルキル）チオフェン−２−イルであるテレフタル酸化合物。
【０１４５】
・式（６）のテレフタル酸化合物において、Ｘが、硫黄原子であり、Ｒ１〜Ｒ５、Ｒ７、Ｒ９及びＲ１１〜Ｒ１４が、それぞれ、水素原子であり、ｐ＝２であり、Ｒ６及びＲ８が、４−（Ｃ１−２０アルキル）フェニル−１−イル又は４−（Ｃ１−２０）アルコキシフェニル−１−イルであるテレフタル酸化合物。
・式（６）で表されるテレフタル酸化合物において、Ｘが、硫黄原子であるテレフタル酸化合物。
・式（６）で表されるテレフタル酸化合物において、Ｘが硫黄原子であり、Ｒ１、Ｒ７及びＲ９が水素原子であり、ｐ＝２、且つＲ６及びＲ８がｎ−ヘキシルであるテレフタル酸化合物。
【０１４６】
・式（６）で表されるテレフタル酸化合物において、Ｘが硫黄原子であり、Ｒ１、Ｒ７及びＲ９が水素原子であり、ｐ＝２、且つＲ６及びＲ８が５−ｎ−ヘキシルチオフェン−２−イルであるテレフタル酸化合物。
・式（６）で表されるテレフタル酸化合物において、Ｘが硫黄原子であり、Ｒ１、Ｒ７及びＲ９が水素原子であり、ｐ＝２、且つＲ６及びＲ８が４−ｎ−ヘキシルフェニルであるテレフタル酸化合物。
【０１４７】
テレフタル酸化合物としては、具体的には、下記一般式（６−１）〜（６−３６）で表される化合物が挙げられるが、これらに限定されるものではない。式中、ｎは同一又は相異なり、０〜３０の整数を表す。
0005581596.tif 000060
0005581596.tif 000061
【０１４８】
0005581596.tif 000062
0005581596.tif 000063
【０１４９】
0005581596.tif 000064
0005581596.tif 000065
【０１５０】
0005581596.tif 000066
0005581596.tif 000067
【０１５１】
0005581596.tif 000068
0005581596.tif 000069
【０１５２】
テレフタル酸化合物（６）としては、好ましくは、式（６−１）、（６−３）、（６−５）、（６−７）、（６−９）、（６−１１）、（６−１３）、（６−１５）、（６−１７）、（６−１９）、（６−２１）、（６−２３）、（６−２５）、（６−２７）、（６−２９）、（６−３１）、（６−３３）、（６−３５）で表される化合物が挙げられ、さらに好ましくは、式（６−１）、（６−３）、（６−５）、（６−７）、（６−９）、（６−１１）、（６−１３）、（６−１５）、（６−１７）、（６−１９）、（６−２１）、（６−２３）、（６−２５）、（６−２７）、（６−２９）、（６−３１）で表される化合物が挙げられる。
【０１５３】
テレフタル酸化合物（６）の分子内アシル化反応の反応条件は、特に限定されないが、例えば、上記文献「オーガニック  レターズ」（米国、２００２年、４巻、１３号、２１５７−２１５９頁）に記載の通り、テレフタル酸化合物を硫酸中で攪拌することによりインダセンジオン化合物（５）を得ることができる。
【０１５４】
使用する酸性試薬としては、例えば、ゼオライト、トリフルオロメタンスルホン酸、硫酸、リン酸、ポリリン酸、五酸化二リン、三ハロゲン化アルミニウム、ランタノイドトリフラート、三塩化鉄、二塩化亜鉛、四塩化チタン、四塩化スズ、三塩化ビスマス、二塩化水銀などが挙げられる。これらの試薬は単独で使用してもよいし、２種類以上を混合して使用してもよい。
【０１５５】
使用する溶媒の好ましいものとしては、ジクロロメタン、クロロホルム、ベンゼン、クロロベンゼン、ニトロメタン、ニトロベンゼン、１，２−ジクロロエタン、トルエン、ジエチルエーテル、メチル−ｔ−ブチルエーテル、ＴＨＦ、１，３−ジオキソラン、１，３−ジオキサン、１，４−ジオキサン、ジエチレングリコール、エチレングリコール、トリエチレングリコール、プロピレングリコール、ｎ−ブタノール、ｔ−ブタノール、ＤＭＳＯが挙げられ、さらに好ましくはベンゼン、クロロベンゼン、トルエン、ＴＨＦ、１，４−ジオキサン、ジエチレングリコール、エチレングリコール、トリエチレングリコール、ｎ−ブタノール、ｔ−ブタノール、ＤＭＳＯが挙げられる。これらの溶媒は単独で使用してもよいし、２種類以上を混合して使用してもよいし、溶媒を用いずに酸性試薬を用いてもよい。
【０１５６】
酸性試薬の使用量は、テレフタル酸化合物（６）に対して、通常、１．５モル倍以上、好ましくは５モル倍以上である。酸性試薬の使用量が少なすぎると、片方のみ分子内アシル化された化合物の割合が増加する。酸性試薬の溶液の濃度は特に限定されない。
【０１５７】
酸性試薬とテレフタル酸化合物（６）との反応における、反応の温度は、通常、−７８℃から２５０℃、好ましくは０℃から２２５℃、更に好ましくは２０℃から２００℃の範囲である。反応時間は特に制限されないが、通常、１分から４８時間である。
【０１５８】
本反応を停止させる場合は、反応液に例えば、水、弱塩基性水溶液などを添加する。反応停止後、通常の後処理、例えば抽出、洗浄等の操作を行うことで、インダセンジオン化合物の粗生成物を得ることができる。次のヒドラゾン化反応は、インダセンジオン化合物の粗生成物を供しても良いし、晶析、昇華、各種クロマトグラフィーなどの操作をすることにより精製した後、ヒドラゾン化反応に供しても良い。
【０１５９】
テレフタル酸化合物（６）は、下記一般式（７）で表されるテレフタル酸エステル化合物（以下、テレフタル酸エステル化合物（７）と称する。）に塩基性試薬を作用させることにより得ることができる。
0005581596.tif 000070
【０１６０】
式（７）中、Ｒ１及びＲ６〜Ｒ９は、同一又は相異なり、水素原子、置換されていてもよいアルキル、置換されていてもよいアルケニル、置換されていてもよいアルキニル、置換されていてもよいアルコキシ、置換されていてもよいアルキルチオ、置換されていてもよいアリール、置換されていてもよいアリールオキシ、置換されていてもよいアリールチオ、置換されていてもよいアリールアルキル、置換されていてもよいアリールアルコキシ、置換されていてもよいアリールアルキルチオ、置換されていてもよいアリールアルケニル、置換されていてもよいアリールアルキニル、置換されていてもよいボリル、置換されていてもよいアミノ、置換されていてもよいシリル、置換されていてもよいシリルオキシ、置換されていてもよいアリールスルフォニルオキシ、置換されていてもよいアルキルスルフォニルオキシ、置換されていてもよいヘテロアリール、置換されていてもよいヘテロアリールオキシ、置換されていてもよいヘテロアリールチオ、置換されていてもよいヘテロアリールアルキル、置換されていてもよいヘテロアリールアルコキシ、置換されていてもよいヘテロアリールアルキルチオ、置換されていてもよいヘテロアリールアルケニル、置換されていてもよいヘテロアリールアルキニル、置換されていてもよいシクロアルキル、ハロゲン、シアノ、ニトロ又はヒドロキシルであり、
Ｒ１５及びＲ１６は、同一又は相異なり、置換されていてもよいアルキルであり、
ｐは、０，１、又は２であり、
Ｘは、同一又は相異なり、硫黄、酸素、セレン、テルル原子、ＳＯ２、Ｎ−Ｒ１０で表される基であり、
Ｒ１０は、水素原子、置換されていてもよいアルキル、置換されていてもよいアリール、又は置換されていてもよいヘテロアリールである。
但し、Ｒ１＝Ｒ６〜Ｒ９＝Ｈ、ｐ＝２、Ｘ＝Ｓ、Ｒ１５＝Ｒ１６＝メチルもしくはエチルの場合、及びＲ１＝Ｈ、ｐ＝２、Ｘ＝Ｓ、Ｒ７＝Ｒ９＝ｎ−ヘキシル、Ｒ６＝Ｒ８＝ｎ−ヘキシルもしくはトリメチルシリルもしくは水素、Ｒ１５＝Ｒ１６＝メチルの場合は除く。
【０１６１】
テレフタル酸エステル化合物（７）の置換基について、さらに述べる。
Ｒ１及びｐは、式（１）におけるＲ１及びｐの説明で記載したものと同じものがあげられる。
Ｒ６〜Ｒ１０及びＸについては、式（３）におけるＲ６〜Ｒ１０及びＸについての説明で記載したものと同じものがあげられ、式（７）のテレフタル酸エステル化合物において、式（３）の化合物に関して好ましい化合物群として示した化合物群と同様の置換基を有する化合物群が好ましい。
Ｒ１５及びＲ１６における、「置換されていてもよいアルキル」の「アルキル」としては、上記Ｒ１で示した置換基と同じものが挙げられる。
【０１６２】
式（７）のテレフタル酸エステル化合物のうち好ましい化合物群としては、以下のものが挙げられる。
【０１６３】
・式（７）のテレフタル酸エステル化合物において、
Ｒ１は水素原子、炭素数１〜３０の置換されていてもよいアルキル、炭素数２〜３０の置換されていてもよいアルケニル、炭素数２〜３０の置換されていてもよいアルキニル、又は炭素数１〜３０の置換されていてもよいアルコキシであり、
Ｒ６〜Ｒ９は、同一又は相異なり、水素原子、炭素数１〜３０の置換されていてもよいアルキル、炭素数２〜３０の置換されていてもよいアルケニル、炭素数２〜３０の置換されていてもよいアルキニル、炭素数１〜３０の置換されていてもよいアルコキシ、炭素数６〜３０の置換されていてもよいアリール、置換されていてもよいシリル、置換されていてもよいヘテロアリール又はハロゲンであり、
Ｘは、同一又は相異なり、硫黄、酸素、セレン、又はＳＯ２であり、
Ｒ１５及びＲ１６は、同一又は相異なり、炭素数１〜３０の置換されていてもよいアルキルであるテレフタル酸エステル化合物。
【０１６４】
・式（７）のテレフタル酸エステル化合物において、
Ｒ６及びＲ８は、同一又は相異なり、炭素数１〜３０の置換されていてもよいアルキル、炭素数６〜３０の置換されていてもよいアリール、置換されていてもよいヘテロアリール又はハロゲンであるテレフタル酸エステル化合物。
・式（７）のテレフタル酸エステル化合物において、
Ｒ１、Ｒ７、及びＲ９は、同一又は相異なり、水素原子、メチル、又はエチルであるテレフタル酸エステル化合物。
【０１６５】
・式（７）のテレフタル酸エステル化合物において、Ｘが、硫黄原子であり、Ｒ１〜Ｒ５、Ｒ７、Ｒ９及びＲ１１〜Ｒ１４が、それぞれ、水素原子であり、ｐ＝２であり、Ｒ６及びＲ８が、炭素数１〜２０のアルキル基又は炭素数１〜２０のアルコキシ基であるテレフタル酸エステル化合物。
・式（７）のテレフタル酸エステル化合物において、Ｘが、硫黄原子であり、Ｒ１〜Ｒ５、Ｒ７、Ｒ９及びＲ１１〜Ｒ１４が、それぞれ、水素原子であり、ｐ＝２であり、Ｒ６及びＲ８が、５−（Ｃ１−２０アルキル）チオフェン−２−イルであるテレフタル酸エステル化合物。
・式（７）のテレフタル酸エステル化合物において、Ｘが、硫黄原子であり、Ｒ１〜Ｒ５、Ｒ７、Ｒ９及びＲ１１〜Ｒ１４が、それぞれ、水素原子であり、ｐ＝２であり、Ｒ６及びＲ８が、４−（Ｃ１−２０アルキル）フェニル−１−イル又は４−（Ｃ１−２０）アルコキシフェニル−１−イルであるテレフタル酸エステル化合物。
【０１６６】
・式（７）のテレフタル酸エステル化合物において、Ｘ＝Ｓであるテレフタル酸エステル化合物。
・式（７）のテレフタル酸エステル化合物において、Ｘは硫黄原子を表し、Ｒ１、Ｒ７及びＲ９は水素原子を表し、ｐは２であり、、Ｒ６及びＲ８はｎ−ヘキシルであり、且つＲ１５及びＲ１６はメチルであるテレフタル酸エステル化合物。
・式（７）のテレフタル酸エステル化合物において、Ｘは、硫黄原子を表し、Ｒ１、Ｒ７、及びＲ９は、水素原子を表し、ｐは２を表し、Ｒ６及びＲ８は５−ｎ−ヘキシルチオフェン−２−イルを表し、且つＲ１５及びＲ１６はメチルであるテレフタル酸エステル化合物。
・式（７）のテレフタル酸エステル化合物においてＸは硫黄原子を表し、Ｒ１、Ｒ７及びＲ９は水素電子を表し、ｐは、２であり、Ｒ６及びＲ８は、４−ｎ−ヘキシルフェニルであり、且つＲ１５及びＲ１６はメチルであるテレフタル酸エステル化合物。
【０１６７】
テレフタル酸エステル化合物（７）としては、具体的には、下記一般式（７−）〜（７−）で表される化合物が挙げられるが、これらに限定されるものではない。式中、ｎは同一又は相異なり、０〜３０の整数を表す。
0005581596.tif 000071
【０１６８】
0005581596.tif 000072
0005581596.tif 000073
【０１６９】
0005581596.tif 000074
0005581596.tif 000075
【０１７０】
0005581596.tif 000076
0005581596.tif 000077
【０１７１】
0005581596.tif 000078
0005581596.tif 000079
0005581596.tif 000080
【０１７２】
テレフタル酸エステル化合物（７）としては、好ましくは、式（７−１）、（７−３）、（７−５）、（７−７）、（７−９）、（７−１１）、（７−１３）、（７−１５）、（７−１７）、（７−１９）、（７−２１）、（７−２３）、（７−２５）、（７−２７）、（７−２９）、（７−３１）、（７−３３）、（７−３５）で表される化合物が挙げられ、さらに好ましくは、式（７−１）、（７−３）、（７−５）、（７−７）、（７−９）、（７−１１）、（７−１３）、（７−１５）、（７−１７）、（７−１９）、（７−２１）、（７−２３）、（７−２５）、（７−２７）、（７−２９）、（７−３１）で表される化合物が挙げられる。
【０１７３】
テレフタル酸エステル化合物（７）の加水分解反応の反応条件は、特に限定されないが、例えば、「ジャーナル  オブ  オーガニック  ケミストリー」（米国、２００７年、７２巻、１７号、６３６４−６３７１頁）に記載の通り、テレフタル酸エステルと水酸化ナトリウムを水及びエタノール中で攪拌することにより、テレフタル酸化合物（６）を得ることができる。
【０１７４】
使用する塩基性試薬としては、例えば、水酸化ナトリウム、水酸化カリウム、水酸化バリウム、水酸化リチウム等が挙げられる。これらの試薬は単独で使用してもよいし、２種類以上を混合して使用してもよい。
【０１７５】
使用する溶媒としては、水、アセトン、メタノール、エタノール、ｎ−プロパノール、イソプロパノール、ｎ−ブタノール、ＴＨＦ等の親水性溶媒等が挙げられる。これらの溶媒は単独で使用してもよいし、２種類以上を混合して使用してもよい。
【０１７６】
塩基性試薬の使用量は、テレフタル酸エステル化合物に対して、通常、１．５モル倍から１００モル倍、好ましくは２モル倍から５０モル倍、更に好ましくは２モル倍から３０モル倍である。塩基性試薬の使用量が少なすぎると、片方のみ加水分解された化合物の割合が増加する。
【０１７７】
塩基性試薬の溶液の濃度は特に限定されないが、通常溶媒１リットル当たり０．００１モルから２０モル、好ましくは０．０１モルから１０モル、更に好ましくは０．１モルから５モルの範囲である。
【０１７８】
酸性試薬とテレフタル酸エステル化合物との反応における、反応の温度は、通常、−７８℃から２５０℃、好ましくは０℃から２２５℃、更に好ましくは２５℃から２００℃の範囲である。反応時間は特に制限されないが、通常、１分から４８時間である。
【０１７９】
本反応を停止させる場合は、反応液に例えば、水、希塩酸などを添加する。反応停止後、通常の後処理、例えば抽出、洗浄等の操作を行うことで、テレフタル酸化合物の粗生成物を得ることができる。次の分子内アシル化反応は、テレフタル酸化合物の粗生成物を供しても良いし、晶析、昇華、各種クロマトグラフィーなどの操作をすることにより精製した後、分子内アシル化反応に供しても良い。
【０１８０】
次に、有機薄膜デバイスについて説明する。本発明による有機薄膜デバイスは、有機薄膜トランジスタ、すなわち、ジヒドロインダセン化合物又はインダセンジオン化合物を含む有機半導体層を有する有機薄膜トランジスタを含んでいる。本発明によれば、高いキャリア移動度を有する有機薄膜トランジスタを含む有機薄膜デバイスを提供することができる。
【０１８１】
本発明の有機トランジスタとしては、有機電界効果トランジスタが挙げられる。該有機電界効果トランジスタの構造としては、通常は、図１に示すように、ソース電極１４及びドレイン電極１５が高分子からなる活性層（有機半導体層１６）に接して設けられており、さらに活性層１６に接した絶縁層（誘電体層）（ゲート絶縁膜１３）を挟んでゲート電極１２が設けられていればよい。その素子構造としては、例えば、以下の（１）〜（３）のような構造が挙げられる。
（１）基板／ゲート電極／絶縁体層／ソース電極・ドレイン電極／半導体層
（２）基板／半導体層／ソース電極・ドレイン電極／絶縁体層／ゲート電極
（３）基板／ソース電極（又はドレイン電極）／半導体層＋絶縁体層＋ゲート電極／ドレイン電極（又はソース電極）
（４）基板／ゲート電極／絶縁体層／半導体層／ソース電極・ドレイン電極
このとき、ソース電極，ドレイン電極，ゲート電極は、それぞれ複数設けてもよい。また、複数の半導体層を同一平面内に設けてもよいし、積層して設けてもよい。
【０１８２】
本発明の有機半導体材料を有機半導体膜、有機半導体デバイス、有機薄膜トランジスタの半導体層に設置する方法としては、真空蒸着法、スパッタリング法、ＣＶＤ法、分子線エピタキシャル成長法などの真空プロセスでの形成法が挙げられ、好ましくは真空蒸着法が挙げられる。
【０１８３】
真空蒸着法による有機半導体層の設置方法は、有機半導体材料をルツボや金属ボート中で真空下、加熱し、蒸発した有機半導体材料を基板もしくは絶縁体材料に蒸着させる方法である。蒸着時の真空度は、通常１×１０−１Ｐａ以下、好ましくは１×１０−３Ｐａ以下である。蒸着時の基板温度は通常０℃〜３００℃、好ましくは２０℃〜２００℃である。蒸着速度は、通常０．００１ｎｍ／ｓｅｃ〜１０ｎｍ／ｓｅｃであり、好ましくは０．０１ｎｍ／ｓｅｃ〜１ｎｍ／ｓｅｃである。有機半導体材料から形成される有機半導体層の膜厚は、通常１ｎｍ〜１０μｍであり、好ましくは５ｎｍ〜１μｍである。
【０１８４】
また有機半導体膜の設置の方法として、溶液プロセスを用いてもよい。溶液プロセスは、有機半導体材料を溶媒に溶解又は分散し、基板もしくは絶縁体層に塗布する方法である。
塗布の方法としては、キャスティング法、ディップコート法、ダイコーター法、ロールコーター法、バーコーター法、スピンコート法などの塗布法、インクジェット法、スクリーン印刷法、オフセット印刷法、マイクロコンタクト印刷法などが挙げられる。これらの手法は、単独で用いてもよいし、２種以上を組み合わせてもよい。
【０１８５】
本発明において、ソース電極、ドレイン電極及びゲート電極を形成する材料は導電性材料であれば特に限定されず、白金、金、銀、ニッケル、クロム、銅、鉄、錫、アンチモン鉛、タンタル、インジウム、パラジウム、テルル、レニウム、イリジウム、アルミニウム、ルテニウム、ゲルマニウム、モリブデン、タングステン、酸化スズ・アンチモン、酸化インジウム・スズ（ＩＴＯ）、フッ素ドープ酸化亜鉛、亜鉛、炭素、グラファイト、グラッシーカーボン、銀ペースト及びカーボンペースト、リチウム、ベリリウム、ナトリウム、マグネシウム、カリウム、カルシウム、スカンジウム、チタン、マンガン、ジルコニウム、ガリウム、ニオブ、ナトリウム、ナトリウム−カリウム合金、マグネシウム、リチウム、アルミニウム、マグネシウム／銅混合物、マグネシウム／銀混合物、マグネシウム／アルミニウム混合物、マグネシウム／インジウム混合物、アルミニウム／酸化アルミニウム混合物、リチウム／アルミニウム混合物等が用いられるが、特に、白金、金、銀、銅、アルミニウム、インジウム、ＩＴＯ、炭素が好ましい。あるいはドーピング等で導電率を向上させた公知の導電性ポリマー、例えば、導電性ポリアニリン、導電性ポリピロール、導電性ポリチオフェン、ポリエチレンジオキシチオフェンとポリスチレンスルホン酸の錯体等も好適に用いられる。中でも半導体層との接触面において電気抵抗が少ないものが好ましい。これらの電極材料は単独で使用してもよいし、２種類以上を混合して使用してもよい。電極の膜厚は、材料によっても異なるが、通常０．１ｎｍ〜１０μｍであり、好ましくは０．５ｎｍ〜５μｍであり、より好ましくは１ｎｍ〜３μｍである。また、ゲート電極と基板を兼ねる場合は上記の膜厚より大きくてもよい。
【０１８６】
電極膜の形成方法としては、上記を原料として種々の方法を用いることができる。具体的には、真空蒸着法、スパッタ法、塗布法、熱転写法、印刷法、ゾルゲル法などが挙げられる。成膜時又は成膜後に、パターニングを必要に応じて行うことが好ましい。パターニングの方法としても、種々の方法を用いることができる。具体的には、フォトレジストのパターニングとエッチングを組み合わせたフォトリソグラフィー法などが挙げられる。また、インクジェット印刷、スクリーン印刷、オフセット印刷、凸版印刷などの印刷法、マイクロコンタクトプリンティング法などのソフトリソグラフィーの手法なども挙げられる。
これらの手法は単独で用いてもよいし、２種類以上を混合してパターニングを行うことも可能である。
【０１８７】
ゲート絶縁層としては種々の絶縁膜を用いることができる。無機酸化物としては、酸化ケイ素、酸化アルミニウム、酸化タンタル、酸化チタン、酸化スズ、酸化バナジウム、チタン酸バリウムストロンチウム、ジルコニウム酸チタン酸バリウム、ジルコニウム酸チタン酸鉛、チタン酸鉛ランタン、チタン酸ストロンチウム、チタン酸バリウム、フッ化バリウムマグネシウム、チタン酸ビスマス、チタン酸ストロンチウムビスマス、タンタル酸ストロンチウムビスマス、タンタル酸ニオブ酸ビスマス、トリオキサイドイットリウムなどが挙げられ、好ましいのは、酸化ケイ素、酸化アルミニウム、酸化タンタル、酸化チタンである。窒化ケイ素、窒化アルミニウム等の無機窒化物が挙げられる。有機化合物皮膜としては、ポリイミド、ポリアミド、ポリエステル、ポリアクリレート、光ラジカル重合系、光カチオン重合系の光硬化性樹脂、アクリロニトリル成分を含有する共重合体、ポリビニルフェノール、ポリビニルアルコール、ノボラック樹脂、シアノエチルプルランなどが挙げられ、好ましいのは、ポリイミド、ポリビニルフェノール、ポリビニルアルコールが挙げられる。これらの絶縁層材料は単独で使用してもよいし、２種類以上を組み合わせて使用してもよい。絶縁層の膜厚は、材料によっても異なるが、通常０．１ｎｍ〜１００μｍであり、好ましくは０．５ｎｍ〜５０μｍであり、より好ましくは５ｎｍ〜１０μｍである。
【０１８８】
絶縁層の形成方法としては、上記を原料として種々の方法を用いることができる。具体的には、スピンコーティング、スプレーコーティング、ディップコーティング、キャスト、バーコート、ブレードコーティングなどの塗布法、スクリーン印刷、オフセット印刷、インクジェットなどの印刷法、真空蒸着法、分子線エピタキシャル成長法、イオンクラスタービーム法、イオンプレーティング法、スパッタリング法、大気圧プラズマ法、ＣＶＤ法などのドライプロセス法が挙げられる。その他、ゾルゲル法やアルミニウム上のアルマイト、シリコンの熱酸化膜のように金属上に酸化物膜を形成する方法などが挙げられる。
【０１８９】
基板材料としては、ガラス、紙、石英、セラミック、フレキシブルな樹脂製シートなどが挙げられる。樹脂フィルムとしては、具体的には、ポリエチレンテレフタレート（ＰＥＴ）、ポリエチレンナフタレート（ＰＥＮ）、ポリエーテルスルホン（ＰＥＳ）、ポリエーテルイミド、ポリエーテルエーテルケトン、ポリフェニレンスルフィド、ポリアリレート、ポリイミド、ボリカーボネート（ＰＣ）、セルローストリアセテート（ＴＡＣ）、セルロースアセテートプロピオネート（ＣＡＰ）などが挙げられる。基板の厚さとしては、通常１μｍ〜１０ｍｍであり、好ましくは５μｍ〜５ｍｍである。
【０１９０】
有機半導体層と接触する絶縁体層や基板の部分において、絶縁体層や基板上に表面処理を行ってもよい。有機半導体層が積層される絶縁体層上に表面処理を行うことにより、素子のトランジスタ特性を向上させることができる。表面処理としては、具体的には、ヘキサメチルジシラザン、オクタデシルトリクロロシラン、オクチルトリクロロシランなどによる疎水化処理、塩酸、硫酸、過酸化水素水などによる酸処理、水酸化ナトリウム、水酸化カリウム、水酸化カルシウム、アンモニアなどによるアンモニア処理、オゾン処理、フッ素化処理、酸素やアルゴンなどのプラズマ処理、ラングミュラー・ブロジェット膜の形成処理、その他の絶縁体や半導体の薄膜の形成処理、機械的処理、コロナ放電などの電気的処理、繊維などを利用したラビング処理などが挙げられる。
【０１９１】
表面処理を行う方法としては、例えば、真空蒸着法、スパッタ法、塗布法、印刷法、ゾルゲル法などが挙げられる。
【０１９２】
また、有機半導体層上に樹脂もしくは無機化合物からなる保護膜を設けてもよい。保護膜の形成により、外気の影響を抑制してトランジスタの駆動を安定化することができる。
【実施例】
【０１９３】
以下、本発明を実験例によりさらに詳しく説明するが、本発明はこれらの実験例に限定されるものではない。
【０１９４】
［実施例１］
＜２，５−ビス（５−ヘキシル−２−チエニル）テレフタル酸ジメチル（化合物３）の製造＞
0005581596.tif 000081
【０１９５】
文献（Ｍａｃｒｏｍｏｍｏｌｅｃｕｌｅｓ，１９９９，３２，２４５５．）の方法に従って合成したｐ−ジブロモテレフタル酸メチル（化合物１）（９．８６ｇ、２８ｍｍｏｌ）、文献（Ｏｒｇ．Ｌｅｔｔ．２００６，８，４０７１．）の方法に従って合成した２−ヘキシルチオフェン−５−ボロン酸ナトリウム（化合物２）（１５．５ｇ、６１．６ｍｍｏｌ）、ＰｄＣｌ２（ｄｐｐｆ）・ＣＨ２Ｃｌ２（１．８３ｇ、２．２４ｍｍｏｌ）、及びトルエン（１Ｌ）の混合液を窒素雰囲気下で９時間還流させた。室温まで放冷した後、反応混合液に水を加え、クロロホルムにより抽出した。得られた有機層を硫酸ナトリウムで乾燥し、ろ過後、溶媒を減圧下留去した。得られた混合物をシリカゲルカラムクロマトグラフィーで分離精製することにより、２，５−ビス（５−ヘキシル−２−チエニル）テレフタル酸ジメチル（化合物３）（１０．８ｇ、２０．５ｍｍｏｌ）を収率７３％で得た。
【０１９６】
２，５−ビス（５−ヘキシル−２−チエニル）テレフタル酸ジメチル（化合物３）の物性は以下の通りであった。
１Ｈ−ＮＭＲ（ＣＤＣｌ３、δｐｐｍ）：７．６１（ｓ、２Ｈ）、７．０６（ｄ、２Ｈ）、６．８６（ｄ、２Ｈ）、３．７６（ｓ、６Ｈ）、２．８２（ｔ、４Ｈ）、１．６３−１．８０（ｍ、４Ｈ）、１．２８−１．４５（ｍ、１２Ｈ）、０．９０（ｔ、６Ｈ）
【０１９７】
［実施例２］
＜２，５−ビス（５−ヘキシル−２−チエニル）テレフタル酸（化合物４）の製造＞
0005581596.tif 000082
２，５−ビス（５−ヘキシル−２−チエニル）テレフタル酸ジメチル（化合物３）（１０．０ｇ、１９．０ｍｍｏｌ）、水酸化カリウム（２１．３ｇ、３８０ｍｍｏｌ）、ブタノール（０．６Ｌ）を１５時間還流した。室温まで放冷した後、反応混合液に希塩酸を加えた。生じた沈殿物をろ過し、水で洗浄し、減圧下６０℃で乾燥することにより、２，５−ビス（５−ヘキシル−２−チエニル）テレフタル酸（化合物４）（８．２８ｇ、１６．６ｍｍｏｌ）を収率８７％で得た。
【０１９８】
２，５−ビス（５−ヘキシル−２−チエニル）テレフタル酸（化合物４）の物性は以下の通りであった。
１Ｈ−ＮＭＲ（ＤＭＳＯ−ｄ６、δｐｐｍ）：１３．３９（ｓ、２Ｈ）、７．６１（ｓ、２Ｈ）、７．０６（ｄ、２Ｈ）、６．８６（ｄ、２Ｈ）、２．８１（ｔ、４Ｈ）、１．６４−１．７５（ｍ、４Ｈ）、１．２５−１．４４（ｍ、１２Ｈ）、０．８７（ｔ、６Ｈ）
【０１９９】
［実施例３］
＜２，７−ジヘキシルチオフェノ［２’，３’−６，５］ｓ−インダセノ［１，２−ｂ］チオフェン−４，９−ジオン（化合物５）の製造＞
0005581596.tif 000083
【０２００】
２，５−ビス（５−ヘキシル−２−チエニル）テレフタル酸（化合物４）（６．２８ｇ、１２．６ｍｍｏｌ）、ポリリン酸（ＰＰＡ）（１２６ｍＬ）の混合物を１４０℃で９時間攪拌した。０℃に冷やして水を滴下し、クロロホルムにより抽出した。得られた有機層を１０％水酸化ナトリウム水溶液と水で洗浄し、硫酸ナトリウムで乾燥し、ろ過後、溶媒を減圧下留去した。得られた混合物をシリカゲルカラムクロマトグラフィーで分離精製することにより、２，７−ジヘキシルチオフェノ［２’，３’−６，５］ｓ−インダセノ［１，２−ｂ］チオフェン−４，９−ジオン（化合物５）（４．４８ｇ、９．６８ｍｍｏｌ）を収率７７％で得た。
【０２０１】
２，７−ジヘキシルチオフェノ［２’，３’−６，５］ｓ−インダセノ［１，２−ｂ］チオフェン−４，９−ジオン（化合物５）の物性は以下の通りであった。
１Ｈ−ＮＭＲ（ＣＤＣｌ３、δｐｐｍ）：７．８０（ｓ、２Ｈ）、７．１２（ｓ、２Ｈ）、２．７８（ｔ、４Ｈ）、１．６２−１．７３（ｍ、４Ｈ）、１．２６−１．４１（ｍ、１２Ｈ）、０．９０（ｔ、６Ｈ）
１３Ｃ−ＮＭＲ（ＣＤＣｌ３、δｐｐｍ）：１８６．０、１５５．２、１５１．４、１４０．６、１３９．７、１３９．６、１２６．２、１２５．２、１２４．５、１１７．９、１１３．７、３１．４、３１．１、３０．５、３０．１、２８．６、２２．５、１４．０
ＨＲＭＳ（ＡＰＰＩ＋）：ｃａｌｃｄ  ｆｏｒ  Ｃ２８Ｈ３１Ｏ２Ｓ２、４６３．１７６０；ｆｏｕｎｄ  ４６３．１７４５
【０２０２】
［実施例４］
＜２，７−ジヘキシル−４，９−ジヒドロチオフェノ［２’，３’−６，５］ｓ−インダセノ［１，２−ｂ］チオフェン（化合物６）の製造＞
0005581596.tif 000084
【０２０３】
２，７−ジヘキシルチオフェノ［２’，３’−６，５］ｓ−インダセノ［１，２−ｂ］チオフェン−４，９−ジオン（化合物５）（４．１８ｇ、９．０３ｍｍｏｌ）、ヒドラジン一水和物（４．６５ｍＬ、９５．７ｍｍｏｌ）、ジエチレングリコール（１８０ｍＬ）の混合物を、８０℃で１時間、続いて１８０℃で１時間攪拌した。混合液を１６０℃で加熱し、水酸化カリウム水溶液（２．１４Ｍ、４３．１ｍＬ）で滴下し、２時間還流した。室温まで放冷した後、反応混合液に水を加え、クロロホルムで抽出した。得られた有機層を硫酸ナトリウムで乾燥し、ろ過後、溶媒を減圧下留去した。得られた混合物をシリカゲルカラムクロマトグラフィーで分離精製することにより、２，７−ジヘキシル−４，９−ジヒドロチオフェノ［２’，３’−６，５］ｓ−インダセノ［１，２−ｂ］チオフェン（化合物６）（１．５４ｇ、３．５４ｍｍｏｌ）を収率３９％で得た。
【０２０４】
２，７−ジヘキシル−４，９−ジヒドロチオフェノ［２’，３’−６，５］ｓ−インダセノ［１，２−ｂ］チオフェン（化合物６）の物性は以下の通りであった。
１Ｈ−ＮＭＲ（ＣＤＣｌ３、δｐｐｍ）：７．４９（ｓ、２Ｈ）、６．８０（ｓ、２Ｈ）、３．６５（ｓ、４Ｈ）、２．８７（ｔ、４Ｈ）、１．６６−１．７７（ｍ、４Ｈ）、１．２６−１．４６（ｍ、１２Ｈ）、０．９０（ｔ、６Ｈ）
ｅｌｅｍｅｎｔａｌ  ａｎａｌ：ｃａｌｃｄ  ｆｏｒ  Ｃ２８Ｈ３１Ｏ２Ｓ２：Ｃ７７．３６、Ｈ７．８８；ｆｏｕｎｄ  Ｃ７７．２９、Ｈ７．７７
【０２０５】
［実施例５］
＜２，５−ビス（２−チエニル）テレフタル酸ジメチル（化合物８）の製造＞
0005581596.tif 000085
【０２０６】
文献（Ｍａｃｒｏｍｏｌｅｃｕｌｅｓ，１９９９，３２，２４５５．）の方法に従って合成したｐ−ジブロモテレフタル酸メチル（化合物１）（６５．１ｇ、１８５ｍｍｏｌ）、チオフェン−２−ボロン酸（化合物７）（東京化成製）（７１．０ｇ、５５５ｍｍｏｌ）、ＰｄＣｌ２（ｄｐｐｆ）２・ＣＨ２Ｃｌ２（１５．１ｇ、１８．５ｍｍｏｌ）、炭酸カリウム（８４．４ｇ、６１０ｍｍｏｌ）、及びトルエン（６．５Ｌ）の混合液を窒素雰囲気下で６時間還流させた。室温まで放冷した後、反応混合液に水を加え、クロロホルムにより抽出した。得られた有機層を硫酸ナトリウムで乾燥し、ろ過後、溶媒を減圧下留去した。得られた混合物をヘキサンとクロロホルムを用いて再結晶することにより、２，５−ビス（２−チエニル）テレフタル酸ジメチル（化合物８）（４５．９ｇ、１２８ｍｍｏｌ）を収率６９％で得た。
【０２０７】
２，５−ビス（２−チエニル）テレフタル酸ジメチル（化合物８）の物性は以下の通りであった。
１Ｈ−ＮＭＲ（ＣＤＣｌ３、δｐｐｍ）：７．８２（ｓ、２Ｈ）、７．３８（ｄｄ、２Ｈ）、７．０７−７．１２（ｍ、４Ｈ）、３．７８（ｓ、６Ｈ）
【０２０８】
［実施例６］
＜２，５−ビス（５−ブロモ−２−チエニル）テレフタル酸ジメチル（化合物９）の製造＞
0005581596.tif 000086
【０２０９】
２，５−ビス（２−チエニル）テレフタル酸ジメチル（化合物８）（４０．０ｇ、１１２ｍｍｏｌ）、ベンゾイルパーオキサイド（ＢＰＯ）（触媒量）、Ｎ−ブロモスクシンイミド（ＮＢＳ）（５９．６ｇ、３３５ｍｍｏｌ）、及びクロロホルム（８．３Ｌ）の混合物を攪拌した。１２時間後、Ｎ−ブロモスクシンイミド（ＮＢＳ）（４５．０ｇ、２５３ｍｍｏｌ）とＢＰＯ（触媒量）を混合物に追加し、さらに１２時間攪拌した。エタノール（２．８Ｌ）を加え、クロロホルムのみを留去した。混合物にエタノール（２．８Ｌ）を加え、超音波洗浄器に１０分間あてた後に濾過し、次に水で濾物を洗浄した。得られた固体を乾燥し、２，５−ビス（５−ブロモ−２−チエニル）テレフタル酸ジメチル（化合物９）（３２．８ｇ、６３．４ｍｍｏｌ）を粗収率５７％で得た。
【０２１０】
２，５−ビス（５−ブロモ−２−チエニル）テレフタル酸ジメチル（化合物９）の物性は以下の通りであった。
１Ｈ−ＮＭＲ（ＣＤＣｌ３、δｐｐｍ）：７．７８（ｓ、２Ｈ）、７．０４（ｄ、２Ｈ）、６．８６（ｄ、２Ｈ）、３．８１（ｓ、６Ｈ）
【０２１１】
［実施例７］
＜化合物１１の製造＞
0005581596.tif 000087
【０２１２】
２，５−ビス（５−ブロモ−２−チエニル）テレフタル酸ジメチル（化合物９）（２０．０ｇ、３８．７ｍｍｏｌ）、文献（Ｔｅｔｒａｈｅｄｒｏｎ  Ｌｅｔｔ．２００６，４７，８３１３．）の方法に従って合成した２−（４−ヘキシル−フェニル）−４，４，５，５−テトラメチル［１，３，２］ジオキサボラン（化合物１０）（２４．６ｇ、８５．２ｍｍｏｌ）、ＰｄＣｌ２（ｄｐｐｆ）・ＣＨ２Ｃｌ２（６．３ｇ、７．７ｍｍｏｌ）、炭酸カリウム（８１３．４ｇ、９６．９ｍｍｏｌ）、水（４００ｍＬ）、及びＴＨＦ（２．０Ｌ）の混合液を窒素雰囲気下で９時間還流させた。室温まで放冷した後、反応混合液に水を加え、クロロホルムにより抽出した。得られた有機層を硫酸マグネシウムで乾燥し、ろ過後、溶媒を減圧下留去した。得られた混合物をシリカゲルカラムクロマトグラフィー（クロロホルム：ヘキサン＝２：１）で分離精製することにより、化合物１１（１１．６ｇ、１７．１ｍｍｏｌ）を収率４４％で得た。
【０２１３】
化合物１１の物性は以下の通りであった。
１Ｈ−ＮＭＲ（ＣＤＣｌ３、δｐｐｍ）：７．８５（ｓ、２Ｈ）、７．５４（ｄ、４Ｈ）、７．１９−７．２９（ｍ、６Ｈ）、７．０１（ｄ、２Ｈ）、３．８２（ｓ、６Ｈ）、２．６３（ｔ、４Ｈ）、１．５６−１．６５（ｍ、４Ｈ）、１．２４−１．３３（ｍ、１２Ｈ）、０．８９（ｔ、６Ｈ）
【０２１４】
［実施例８］
＜化合物１２の製造＞
0005581596.tif 000088
【０２１５】
化合物１１（１０．０ｇ、１４．７ｍｍｏｌ）、水酸化カリウム（１．８２ｇ、３２．４ｍｍｏｌ）、ブタノール（０．２５Ｌ）を８時間還流した。室温まで放冷した後、水（０．８Ｌ）を加え、ブタノールのみを留去した。得られた混合物に塩酸を沈殿が生じなくなるまで滴下し、濾過した。濾物を水で洗浄し、減圧下で８０℃・２時間乾燥することにより、化合物１２（８．５６ｇ、１３．２ｍｍｏｌ）を収率７７％で得た。
【０２１６】
化合物１２の物性は以下の通りであった。
１Ｈ−ＮＭＲ（ＤＭＳＯ−ｄ６、δｐｐｍ）：７．７６（ｓ、２Ｈ）、７．５９（ｄ、４Ｈ）、７．４９（ｄ、２Ｈ）、７．２４−７．２７（ｍ、６Ｈ）、２．５９（ｔ、４Ｈ）、１．５５−１．６０（ｍ、４Ｈ）、１．２７−１．２８（ｍ、１２Ｈ）、０．８５（ｔ、６Ｈ）
【０２１７】
［実施例９］
＜化合物１３の製造＞
0005581596.tif 000089
【０２１８】
文献（Ｊ．Ａｍ．Ｃｈｅｍ．Ｓｏｃ．２００１，１２３，４７６３．）の方法に従って準備したスーパーポリリン酸（ｓｕｐｅｒ  ＰＰＡ）（ＰＰＡ：５２．２ｍＬ、五酸化二リン：１８．１ｇ）に、化合物１２（１．７０ｇ、２．６１ｍｍｏｌ）を添加し、１５０℃で４２時間攪拌した。０℃に冷やした混合物に氷を発熱が収まるまで入れた。さらにクロロホルムを注加し、セライト濾過後に、得られた濾液を１０％水酸化ナトリウム水溶液と水で洗浄し、硫酸ナトリウムで乾燥し、ろ過した。濾液の溶媒を減圧下留去することにより、化合物１３（１．０３ｇ、１．６７ｍｍｏｌ）を収率６４％で得た。
【０２１９】
化合物１３の物性は以下の通りであった。
ＨＲＭＳ（ＥＩ＋）：ｃａｌｃｄ  ｆｏｒ  Ｃ４０Ｈ３８Ｏ２Ｓ２、６１４．２３９６９；ｆｏｕｎｄ  ６１４．２３１３２
【０２２０】
［実施例１０］
＜化合物１４の製造＞
0005581596.tif 000090
【０２２１】
化合物１３（１．１９ｇ、１．８３ｍｍｏｌ）、ヒドラジン一水和物（０．８６ｍＬ、１７．８ｍｍｏｌ）、ジエチレングリコール（３２ｍＬ）の混合物を、８０℃で１時間、続いて１８０℃で４時間攪拌した。混合液を室温まで放冷し、水酸化カリウム水溶液（４．３Ｍ、４ｍＬ）で滴下し、２７時間還流した。室温まで放冷した後、反応混合液に水を加えて濾過し、濾物を水で洗浄した。濾物をクロロホルムに溶解させ、水を加えて抽出した。得られた有機層を硫酸マグネシウムで乾燥し、濾過後、溶媒を減圧下留去することにより、化合物１４（０．２３ｇ、０．３９ｍｍｏｌ）を収率２４％で得た。
【０２２２】
化合物１４の物性は以下の通りであった。
ＨＲＭＳ（ＡＰＰＩ＋）：ｃａｌｃｄ  ｆｏｒ  Ｃ４０Ｈ４３Ｓ２［Ｍ＋Ｈ］、５８７．２７９１；ｆｏｕｎｄ  ５８７．２８００
【０２２３】
［実施例１１］
＜化合物１５の製造＞
0005581596.tif 000091
【０２２４】
文献（Ｍａｃｒｏｍｏｌｅｃｕｌｅｓ，１９９９，３２，２４５５．）の方法に従って合成したｐ−ジブロモテレフタル酸メチル（化合物１）（１０．６ｇ、３０．０ｍｍｏｌ）、化合物１５（Ａｌｄｒｉｃｈ社製）（２４．８ｇ、６６．０ｍｍｏｌ）、ＰｄＣｌ２（ｄｐｐｆ）・ＣＨ２Ｃｌ２（２．４５ｇ、３．００ｍｍｏｌ）、炭酸カリウム（１３．７ｇ、１３．７ｍｍｏｌ）、水（６０ｍＬ）、及びＴＨＦ（１．２Ｌ）の混合液を窒素雰囲気下で１６時間還流させた。室温まで放冷した後、反応混合液に水を加え、クロロホルムにより抽出した。得られた有機層を硫酸ナトリウムで乾燥し、濾過後、溶媒を減圧下留去した。得られた混合物をシリカゲルカラムクロマトグラフィーで分離精製することにより、化合物１６（７．８９ｇ、１５．０ｍｍｏｌ）を収率５０％で得た。
【０２２５】
化合物１６の物性は以下の通りであった。
１Ｈ−ＮＭＲ（ＣＤＣｌ３、δｐｐｍ）：７．８１（ｓ、２Ｈ）、７．０６（ｄ、２Ｈ）、６．９７−７．０４（ｍ、４Ｈ）、６．７０（ｄ、２Ｈ）、３．６４（ｓ、６Ｈ）、２．８０（ｔ、４Ｈ）、１．５６−１．６３（ｍ、４Ｈ）、１．３２−１．４１（ｍ、１２Ｈ）、０．９０（ｔ、６Ｈ）
【０２２６】
［実施例１２］
＜化合物１７の製造＞
0005581596.tif 000092
【０２２７】
化合物１６（１５．８ｇ、２２．９ｍｍｏｌ）、水酸化カリウム（２．８３ｇ、５０．４ｍｍｏｌ）、ブタノール（０．４０Ｌ）を５時間還流した。室温まで放冷した後、塩酸を沈殿が生じなくなるまで滴下し、濾過した。濾物を水で洗浄し、減圧下で８０℃・２時間乾燥することにより、化合物１７（２０．０ｇ、１３．３ｍｍｏｌ）を収率９０％で得た。
【０２２８】
化合物１７の物性は以下の通りであった。
１Ｈ−ＮＭＲ（ＤＭＳＯ−ｄ６、δｐｐｍ）：７．７６（ｓ、２Ｈ）、７．１４−７．２６（ｍ、６Ｈ）、６．８３（ｄ、２Ｈ）、２．８０（ｔ、４Ｈ）、１．６０−１．６６（ｍ、４Ｈ）、１．２３−１．３４（ｍ、１２Ｈ）、０．８２（ｔ、６Ｈ）
【０２２９】
［実施例１３］
＜化合物１８の製造＞
0005581596.tif 000093
【０２３０】
化合物１７（９．９４ｇ、１５．０ｍｍｏｌ）、ポリリン酸（ＰＰＡ）（１５０ｍＬ）の混合物を１８０℃で１６時間攪拌した。０℃に冷やして水を滴下し、クロロホルムにより抽出した。得られた有機層を１０％水酸化ナトリウム水溶液と水で洗浄し、硫酸ナトリウムで乾燥した。硫酸ナトリウムをろ過後、溶媒を減圧下留去することにより、化合物１８（５．５２ｇ、８．８５ｍｍｏｌ）を収率５９％で得た。
【０２３１】
化合物１８の物性は以下の通りであった。
１Ｈ−ＮＭＲ（ＣＤＣｌ３、δｐｐｍ）：７．１６（ｓ、２Ｈ）、７．０７（ｓ、２Ｈ）、７．０２（ｄ、２Ｈ）、６．７０（ｄ、２Ｈ）、２．８０（ｔ、４Ｈ）、１．６３−１．７１（ｍ、４Ｈ）、１．３１−１．３８（ｍ、１２Ｈ）、０．９０（ｔ、６Ｈ）
【０２３２】
［実施例１４］
＜化合物１９の製造＞
0005581596.tif 000094
【０２３３】
化合物１８（０．３０ｇ、０．４８ｍｍｏｌ）、ヒドラジン一水和物（０．２５ｍＬ、５．０９ｍｍｏｌ）、ジエチレングリコール（１０ｍＬ）の混合物を、８０℃で１時間、続いて１８０℃で３時間攪拌した。室温まで放冷した後、反応混合液に水を加え、クロロホルムで抽出した。得られた有機層を硫酸ナトリウムで乾燥し、ろ過後、溶媒を減圧下留去して赤色固体（１３０ｍｇ）を得た。この赤色固体に、ジエチレングリコール（１０ｍＬ）、水酸化カリウム水溶液（０．８１Ｍ、２．５ｍＬ）を加え、５時間還流した。室温まで放冷した後、反応混合液に水を加えて濾過して濾物を水で洗浄し、真空下で乾燥した。得られた固体をシリカゲルカラムクロマトグラフィーで分離精製することにより、化合物１９（０．１ｇ、０．１７ｍｍｏｌ）を収率３５％で得た。
【０２３４】
化合物１９の物性は以下の通りであった。
１Ｈ−ＮＭＲ（ＣＤＣｌ３、δｐｐｍ）：７．５３（ｓ、２Ｈ）、７．１２（ｓ、２Ｈ）、７．０１（ｄ、２Ｈ）、６．６９（ｄ、２Ｈ）、３．７５（ｓ、４Ｈ）、２．８０（ｔ、４Ｈ）、１．６４−１．７５（ｍ、４Ｈ）、１．２６−１．４２（ｍ、１２Ｈ）、０．９０（ｔ、６Ｈ）
【０２３５】
［実施例１５］
＜２，７−ジヘキシル−４，９−ジヒドロチオフェノ［２’，３’−６，５］ｓ−インダセノ［１，２−ｂ］チオフェン（化合物６）の真空蒸着膜を有機半導体層とする有機トランジスタの製造＞
【０２３６】
オクタデシルトリクロロシラン処理を行った５０ｎｍのＳｉＯ２熱酸化膜付きｎドープシリコンウエハー上に金属マスクを用いて、チタンを５ｎｍ、さらに金を２５ｎｍ蒸着した。次に合成した２，７−ジヘキシル−４，９−ジヒドロチオフェノ［２’，３’−６，５］ｓ−インダセノ［１，２−ｂ］チオフェン（化合物６）を真空蒸着することにより、２，７−ジヘキシル−４，９−ジヒドロチオフェノ［２’，３’−６，５］ｓ−インダセノ［１，２−ｂ］チオフェン（化合物６）からなる有機半導体層を形成した。ここで、２，７−ジヘキシル−４，９−ジヒドロチオフェノ［２’，３’−６，５］ｓ−インダセノ［１，２−ｂ］チオフェン（化合物６）からなる有機半導体層は以下の条件下で形成した。
真空蒸着法に用いた装置チェンバ内の真空度は、１×１０−４パスカル以下であった。基板の温度は、室温（２４℃）以上８０℃以下の範囲であった。昇華により精製した２，７−ジヘキシル−４，９−ジヒドロチオフェノ［２’，３’−６，５］ｓ−インダセノ［１，２−ｂ］チオフェン（化合物６）をタングステン製のボートに入れ、ボートの末端を加熱した。有機半導体層の膜厚は、約４０ｎｍであった。
【０２３７】
最後に、金属マスクを用いて膜厚３０ｎｍの金の層を真空蒸着法で上記有機半導体層上に成膜して、ソース電極及びドレイン電極を形成した。ここで、ソース電極及びドレイン電極を形成することによって得られた有機トランジスタのチャネル幅及びチャネル長は、それぞれ、５００μｍ以上１０００μｍ以下及び５０μｍであった。
【０２３８】
このようにして、図１に示すような２，７−ジヘキシル−４，９−ジヒドロチオフェノ［２’，３’−６，５］ｓ−インダセノ［１，２−ｂ］チオフェン（化合物６）の真空蒸着膜を有機半導体層とする有機トランジスタを製造することができた。
【０２３９】
［実施例１６］
＜２，７−ジヘキシル−４，９−ジヒドロチオフェノ［２’，３’−６，５］ｓ−インダセノ［１，２−ｂ］チオフェン（化合物６）の真空蒸着膜を有機半導体層とする有機トランジスタに関する測定＞
【０２４０】
製造した２，７−ジヘキシル−４，９−ジヒドロチオフェノ［２’，３’−６，５］ｓ−インダセノ［１，２−ｂ］チオフェン（化合物６）からなる有機半導体層を有する有機トランジスタの電気特性を測定した。測定結果を図２に示す。図２に示されるように、あるゲート電圧（Ｖｇ）において、ドレイン電圧（Ｖｄ）に対するドレイン電流（Ｉｄ）の変化曲線は、良好であり、低いドレイン電圧における線形領域（電圧比例領域）及び高いドレイン電圧における飽和領域を有していた。また、ゲート電極に印加する負のゲート電圧を増加させると、負のドレイン電流も増加することから、製造した２，７−ジヘキシル−４，９−ジヒドロチオフェノ［２’，３’−６，５］ｓ−インダセノ［１，２−ｂ］チオフェン（化合物６）からなる有機半導体層を有する有機トランジスタは、ｐ型の有機トランジスタであることを確認することができた。さらに、有機トランジスタのキャリアの電界効果移動度μは、有機トランジスタの電気的特性の飽和領域におけるドレイン電流Ｉｄを表す下記式（ａ）を用いて算出することができる。
式
Ｉｄ＝（Ｗ／２Ｌ）μＣｉ（Ｖｇ−Ｖｔ）２・・・（ａ）
【０２４１】
式（ａ）において、Ｌ及びＷは、それぞれ、有機トランジスタのゲート長及びゲート幅であり、Ｃｉは、ゲート絶縁膜の単位面積当たりの容量であり、Ｖｇは、ゲート電圧であり、Ｖｔは、ゲート電圧のしきい値電圧である。式（ａ）を用いて、製造した２，７−ジヘキシル−４，９−ジヒドロチオフェノ［２’，３’−６，５］ｓ−インダセノ［１，２−ｂ］チオフェン（化合物６）からなる有機半導体層を有する有機トランジスタのキャリアの電界効果移動度μを計算した結果、基板の温度８０℃で製造した２，７−ジヘキシル−４，９−ジヒドロチオフェノ［２’，３’−６，５］ｓ−インダセノ［１，２−ｂ］チオフェン（化合物６）からなる有機半導体層を有する有機トランジスタにおけるキャリアの電界効果移動度及びオン／オフ比は、０．０７８ｃｍ２／Ｖｓ及び１０８であった。
【０２４２】
［実施例１７］
＜２，７−ジヘキシル−４，９−ジヒドロチオフェノ［２’，３’−６，５］ｓ−インダセノ［１，２−ｂ］チオフェン（化合物６）のスピンコート膜を有機半導体層とする有機トランジスタの製造＞
【０２４３】
オクタデシルトリクロロシラン処理を行ったＳｉＯ２熱酸化膜付きｎドープシリコンウエハー上に合成した２，７−ジヘキシル−４，９−ジヒドロチオフェノ［２’，３’−６，５］ｓ−インダセノ［１，２−ｂ］チオフェン（化合物６）の０．５ｗｔ％クロロホルム溶液をスピンコート法により化合物６からなる薄膜を形成した。さらに形成した薄膜を８０℃にて３０分保温した。
【０２４４】
得られた薄膜に金属マスクを用いて金の層を真空蒸着法で成膜して、ソース電極及びドレイン電極を形成した。ここで、ソース電極及びドレイン電極を形成することによって得られた有機ＴＦＴのチャネル幅及びチャネル長は、それぞれ、２ｍｍ及び２０μｍであった。
【０２４５】
このようにして、２，７−ジヘキシル−４，９−ジヒドロチオフェノ［２’，３’−６，５］ｓ−インダセノ［１，２−ｂ］チオフェン（化合物６）のスピンコート膜を有機半導体層とする有機トランジスタを製造することができた。
【０２４６】
［実施例１８］
＜２，７−ジヘキシル−４，９−ジヒドロチオフェノ［２’，３’−６，５］ｓ−インダセノ［１，２−ｂ］チオフェン（化合物６）のスピンコート膜を有機半導体層とする有機トランジスタに関する測定＞
【０２４７】
実施例１７で製造した有機トランジスタの電気特性を実施例１６と同様に測定した結果、キャリアの電界効果移動度及びオン／オフ比は、０．００７ｃｍ２／Ｖｓ及び１０６であった。
【０２４８】
以上、本発明の実施の形態及び実施例を具体的に説明してきたが、本発明は、これらの実施の形態及び実施例に限定されるものではなく、これら本発明の実施の形態及び実施例を、本発明の主旨及び範囲を逸脱することなく、変更又は変形することができる。
【産業上の利用可能性】
【０２４９】
本発明は、より高いキャリア移動度を有する有機薄膜トランジスタ、及び上記有機薄膜トランジスタの製造方法、並びに上記有機薄膜トランジスタを含む有機薄膜デバイスに適用することができる。
【図１】
0005581596.tif 000096
【図２】
0005581596.tif 000097